(57)【要約】［要約］本発明は、光学フィルターおよびその用途、具体的には、固体撮像装置、カメラモジュール、センサーモジュールに関し、該光学フィルターは、基板と、基板の少なくとも一方の面に誘電体多層膜を有し、下記要件（Ａ）〜（Ｃ）を満たす。  要件（Ａ）：波長４４０〜５８０ｎｍにおいて、光学フィルターの垂直方向から測定した場合の無偏光光線の透過率の平均値が７５％以上  要件（Ｂ）：波長１２００〜１６００ｎｍにおいて、光学フィルターの一方の面の垂直方向から５°の角度から入射する無偏光光線の反射率の平均値が６０％以上  要件（Ｃ）：波長７２０〜１１００ｎｍにおいて、光学フィルターの垂直方向から測定した場合の無偏光光線の透過率の平均値が３％以下
2019189072.tif 000002
【特許請求の範囲】
【請求項１】
基板と、基板の少なくとも一方の面に誘電体多層膜を有し、下記要件（Ａ）〜（Ｃ）を満たす光学フィルター。
要件（Ａ）：波長４４０〜５８０ｎｍにおいて、光学フィルターの垂直方向から測定した場合の無偏光光線の透過率の平均値が７５％以上
要件（Ｂ）：波長１２００〜１６００ｎｍにおいて、光学フィルターの一方の面の垂直方向から５°の角度から入射する無偏光光線の反射率の平均値が６０％以上
要件（Ｃ）：波長７２０〜１１００ｎｍにおいて、光学フィルターの垂直方向から測定した場合の無偏光光線の透過率の平均値が３％以下
【請求項２】
基板と、基板の少なくとも一方の面に誘電体多層膜を有し、下記要件（Ａ）、（Ｂ）および（Ｄ）を満たす光学フィルター。
要件（Ａ）：波長４４０〜５８０ｎｍにおいて、光学フィルターの垂直方向から測定した場合の無偏光光線の透過率の平均値が７５％以上
要件（Ｂ）：波長１２００〜１６００ｎｍにおいて、光学フィルターの一方の面の垂直方向から５°の角度から入射する無偏光光線の反射率の平均値が６０％以上
要件（Ｄ）：波長７２０〜１１００ｎｍにおいて、光学フィルターの垂直方向から測定した場合の無偏光光線の透過率の平均値が１０％以下であり、波長７５０〜１０００ｎｍにおいて、光学フィルターの垂直方向から測定した場合の無偏光光線の透過率が５０％以上となる透過帯域の波長幅が１ｎｍ以上である
【請求項３】
下記要件（Ｅ）を満たす、請求項１に記載の光学フィルター。
要件（Ｅ）：波長７２０〜１６００ｎｍにおいて、光学フィルターの垂直方向から測定した場合の無偏光光線の透過率の最大値が３０％以下である
【請求項４】
下記要件（Ｆ）を満たす、請求項１〜３のいずれか１項に記載の光学フィルター。
要件（Ｆ）：波長１２００〜１６００ｎｍにおいて、光学フィルターの垂直方向から測定した場合の無偏光光線の透過率の平均値が２０％以下
【請求項５】
下記要件（Ｇ）を満たす、請求項１〜４のいずれか１項に記載の光学フィルター。
要件（Ｇ）：下記式（１）および（２）で表される吸収率Ａ１および吸収率Ａ２の値がそれぞれ２０％以下
Ａ１＝１００−Ｔ１−Ｒ１      （１）
Ａ２＝１００−Ｔ２−Ｒ２      （２）
Ｔ１およびＴ２：波長１２００〜１６００ｎｍにおける、光学フィルターの一方の面Ｘの垂直方向から入射した入射光（無偏光光線）の平均透過率Ｔ１（％）、および、光学フィルターの他方の面Ｙの垂直方向から入射した入射光（無偏光光線）の平均透過率Ｔ２（％）
Ｒ１およびＲ２：波長１２００〜１６００ｎｍにおける、光学フィルターの一方の面Ｘの垂直方向から５°の角度から入射する無偏光光線の平均反射率Ｒ１（％）、および、光学フィルターの他方の面Ｙの垂直方向から５°の角度から入射する無偏光光線の平均反射率Ｒ２（％）
【請求項６】
下記要件（Ｈ）を満たす、請求項１〜５のいずれか１項に記載の光学フィルター。
要件（Ｈ）：波長５６０〜８００ｎｍにおいて、光学フィルターの垂直方向から測定した場合の無偏光光線の透過率が５０％となる最も長い波長（Ｙａ）と、光学フィルターの垂直方向に対して３０°の角度から測定した場合の無偏光光線の透過率が５０％となる最も長い波長（Ｙｂ）の差の絶対値が１５ｎｍ以下
【請求項７】
下記要件（Ｊ）を満たす、請求項１〜６のいずれか１項に記載の光学フィルター。
要件（Ｊ）：波長８００ｎｍ以下において、光学フィルターの垂直方向から測定した場合の無偏光光線の透過率が７０％となる最も長い波長（Ｘａ）と、波長５８０ｎｍ以上の波長領域において、光学フィルターの垂直方向から測定した場合の無偏光光線の透過率が３０％となる最も短い波長（Ｘｂ）との差の絶対値が６５ｎｍ以下
【請求項８】
下記要件（Ｋ）を満たす、請求項１〜７のいずれか１項に記載の光学フィルター。
要件（Ｋ）：波長３９０〜４３０ｎｍにおいて、光学フィルターの垂直方向から測定した場合の無偏光光線の透過率が５０％となる波長λ０（ＵＶ）を有し、波長３９０〜４３０ｎｍにおいて、光学フィルターの垂直方向に対して３０°の角度から測定した場合の無偏光光線の透過率が５０％となる波長λ３０（ＵＶ）を有し、かつ前記波長の差の絶対値｜λ０（ＵＶ）−λ３０（ＵＶ）｜が５ｎｍ以下である
【請求項９】
下記要件（Ｌ）を満たす、請求項１〜８のいずれか１項に記載の光学フィルター。
要件（Ｌ）：波長３９０〜４３０ｎｍにおいて、光学フィルターの垂直方向から測定した場合の無偏光光線の透過率が５０％となる波長λ０（ＵＶ）を有し、波長３９０〜４３０ｎｍにおいて、光学フィルターの垂直方向に対して３０°の角度から測定した場合の無偏光光線の透過率が５０％となる波長λ３０（ＵＶ）を有し、かつ前記波長の差λ３０（ＵＶ）−λ０（ＵＶ）が０ｎｍを超える
【請求項１０】
下記要件（Ｍ）を満たす、請求項１〜９のいずれか１項に記載の光学フィルター。
要件（Ｍ）：波長４８５〜５６０ｎｍにおいて、光学フィルターの垂直方向から測定した場合の無偏光光線の透過率の平均値Ｔ０と、波長４８５〜５６０ｎｍにおいて、光学フィルターの垂直方向から３０°の角度から測定した場合の無偏光光線の透過率の平均値Ｔ３０が下記式（３）を満たす
０．９５≦Ｔ０／Ｔ３０≦１．０５      （３）
【請求項１１】
前記基板が波長６７０〜９５０ｎｍに吸収極大波長を有する、請求項１〜１０のいずれか１項に記載の光学フィルター。
【請求項１２】
前記基板が、波長６８５〜７１０ｎｍに吸収極大波長λ（ＤＡ＿Ｔｍｉｎ）を有する第１の赤外線吸収剤（ＤＡ）と、波長７１０〜７６５ｎｍに吸収極大波長λ（ＤＢ＿Ｔｍｉｎ）を有する第２の赤外線吸収剤（ＤＢ）とを含む、請求項１１に記載の光学フィルター。
【請求項１３】
前記基板が下記要件（Ｎ）または（Ｏ）を満たす、請求項１〜１２のいずれか１項に記載の光学フィルター。
要件（Ｎ）：基板の垂直方向から測定した場合の、波長７７０ｎｍの無偏光光線の透過率が６０％以下
要件（Ｏ）：基板の垂直方向から測定した場合の波長７８０〜８００ｎｍの無偏光光線の平均透過率が６０％以上
【請求項１４】
前記誘電体多層膜が下記要件（Ｐ）および（Ｑ）を満たす、請求項１〜１３のいずれか１項に記載の光学フィルター。
要件（Ｐ）：波長７２０〜１１００ｎｍにおいて、誘電体多層膜の垂直方向から測定した場合の無偏光光線の平均透過率が１０％以下である
要件（Ｑ）：波長１２００〜１６００ｎｍにおいて、誘電体多層膜の垂直方向から測定した場合の無偏光光線の平均透過率が１０％以下である
【請求項１５】
前記基板が下記要件（Ｒ）を満たす、請求項１〜１４のいずれか１項に記載の光学フィルター。
要件（Ｒ）：波長８２０〜１６００ｎｍにおいて、基板の垂直方向から測定した場合の無偏光光線の平均透過率が７０％以上
【請求項１６】
請求項１〜１５のいずれか１項に記載の光学フィルターを含む固体撮像装置。
【請求項１７】
請求項１〜１５のいずれか１項に記載の光学フィルターを含むカメラモジュール。
【請求項１８】
請求項１〜１５のいずれか１項に記載の光学フィルターを含むセンサーモジュール。
【発明の詳細な説明】
【技術分野】
【０００１】
本発明の一実施形態は、光学フィルターに関する。詳しくは、特定の光学特性を有する光学フィルター（例えば近赤外線カットフィルター）、ならびに該光学フィルターを用いた固体撮像装置、カメラモジュールおよびセンサーモジュールに関する。
【背景技術】
【０００２】
従来のビデオカメラ、デジタルスチルカメラ、カメラ機能付き携帯電話などの固体撮像装置には、固体撮像素子であるＣＣＤやＣＭＯＳイメージセンサーが使用されているが、これら固体撮像素子は、その受光部において人間の目では感知できない近赤外線に感度を有するシリコンフォトダイオードが使用されている。これらの固体撮像素子では、人間の目で見て自然な色合いにさせる視感度補正を行うことが必要であり、特定の波長領域の光線を選択的に透過もしくはカットする光学フィルター（例えば近赤外線カットフィルター）を用いることが多い。【０００３】
このような光学フィルターとしては、従来から、各種方法で製造されたフィルターが使用されている。例えばリン酸ガラスに酸化銅を分散させた吸収ガラス型赤外線カットフィルター（例えば特許文献１）や、近赤外領域に吸収を有する色素を分散させた層を有する樹脂型赤外線カットフィルター（例えば特許文献２）、透明誘電体基板（ガラス基板）と赤外線反射層と赤外線吸収層を有するガラス基板塗布型赤外線カットフィルター（例えば特許文献３）、基材として樹脂を用い、該樹脂中に波長６００〜８００ｎｍの領域に吸収極大を有する色素を含有させるとともに、基材両面に近赤外線反射性能を有する誘電体多層膜を用いた樹脂型近赤外線カットフィルター（特許文献４）、ガラス基板に波長６９５〜７２０ｎｍ付近に吸収を有する色素を含有した樹脂層を塗布したガラス基板塗布型赤外線カットフィルター（特許文献５）など、各種知られている。【０００４】
また、近赤外線を用いた測距センサーを組み合わせたセンサー機能を有する撮像素子には、バンドパスフィルターが使用される。該バンドパスフィルターとしては、可視域の透過帯と一部の近赤外線領域に透過帯を有するバンドパスフィルター（特許文献６）などが知られている。【０００５】
近年、固体撮像素子の高感度が進み、従来のシリコンフォトダイオードを用いる場合、暗電流を抑制するために、埋め込み型フォトダイオードとすることが多いが、その場合であっても、暗電流を抑制する効果は十分ではなく、暗電流による画像不良が問題となっている。また、シリコンフォトダイオードの代わりに、ブラックシリコンや、有機光電変換素子を用いたものは、特定の波長における感度が高い、色再現性が良いなどの利点がある一方、従来のシリコンフォトダイオードのような埋め込み型フォトダイオードの構成が困難であり、埋め込み型フォトダイオードを用いない撮像素子では、暗電流の抑制が課題であった。【０００６】
前述した従来の撮像素子用の吸収ガラス型、樹脂型、ガラス基板塗布型赤外線カットフィルターは、人間の目で見て自然な色合いにさせる視感度補正に優れる一方、吸収強度の強い赤外線カットフィルターは、外光を吸収することによる昇温を引き起こすため、従来の赤外線カットフィルターを用いて得られる固体撮像装置やカメラモジュール、センサーモジュールは暗電流による画像不良を起こしやすかった。【０００７】
また、生体組織への影響を抑制するために、波長１２００ｎｍ超の光をカットする特性を有する赤外線カットフィルターとして、誘電体多層膜を有する赤外線カットフィルター（例えば特許文献７）などが知られているが、該フィルターは、撮像装置やセンサーモジュールとしての用途では、波長７２０〜１１００ｎｍの透過率が高く、視感度補正としての遮蔽性能が不足しており、また、暗電流の原因となる温度上昇を引き起こす波長１２００〜１６００ｎｍの光のカット性能が不十分であり、暗電流を抑制する効果が不十分であった。
【先行技術文献】
【特許文献】
【０００８】
【特許文献１】国際公開第２０１１／０７１１５７号
【特許文献２】特開２００８−３０３１３０号公報
【特許文献３】特開２０１４−０５２４８２号公報
【特許文献４】特開２０１１−１０００８４号公報
【特許文献５】特開２０１４−０６３１４４号公報
【特許文献６】国際公開第２０１１／０３３９８４号
【特許文献７】特開２０１５−１６１７３１号公報
【発明の概要】
【発明が解決しようとする課題】
【０００９】
従来、薄く、可視光透過率特性および視感度補正特性に優れるとともに、波長１２００〜１６００ｎｍの広い赤外線領域に渡り、光をカットする性能が高く、暗電流抑制効果を有する光学フィルターは得られていなかった。【００１０】
本発明の一実施形態は、従来の近赤外線カットフィルター等の光学フィルターが有していた欠点を改良し、薄く、視感度補正に優れ、中赤外線領域の光をカットする性能が高く、暗電流抑制効果を有する光学フィルターを提供する。
【課題を解決するための手段】
【００１１】
本発明者は、前記課題を解決すべく鋭意検討した結果、下記構成例によれば前記課題を解決できることを見出し、本発明を完成するに至った。
本発明の一実施形態の構成例は以下の通りである。
なお、本発明において、数値範囲を表す「Ａ〜Ｂ」等の記載は、「Ａ以上、Ｂ以下」と同義であり、ＡおよびＢをその数値範囲内に含む。【００１２】
［１］  基板と、基板の少なくとも一方の面に誘電体多層膜を有し、下記要件（Ａ）〜（Ｃ）を満たす光学フィルター。
要件（Ａ）：波長４４０〜５８０ｎｍにおいて、光学フィルターの垂直方向から測定した場合の無偏光光線の透過率の平均値が７５％以上
要件（Ｂ）：波長１２００〜１６００ｎｍにおいて、光学フィルターの一方の面の垂直方向から５°の角度から入射する無偏光光線の反射率の平均値が６０％以上
要件（Ｃ）：波長７２０〜１１００ｎｍにおいて、光学フィルターの垂直方向から測定した場合の無偏光光線の透過率の平均値が３％以下【００１３】
［２］  基板と、基板の少なくとも一方の面に誘電体多層膜を有し、下記要件（Ａ）、（Ｂ）および（Ｄ）を満たす光学フィルター。
要件（Ａ）：波長４４０〜５８０ｎｍにおいて、光学フィルターの垂直方向から測定した場合の無偏光光線の透過率の平均値が７５％以上
要件（Ｂ）：波長１２００〜１６００ｎｍにおいて、光学フィルターの一方の面の垂直方向から５°の角度から入射する無偏光光線の反射率の平均値が６０％以上
要件（Ｄ）：波長７２０〜１１００ｎｍにおいて、光学フィルターの垂直方向から測定した場合の無偏光光線の透過率の平均値が１０％以下であり、波長７５０〜１０００ｎｍにおいて、光学フィルターの垂直方向から測定した場合の無偏光光線の透過率が５０％以上となる透過帯域の波長幅が１ｎｍ以上である【００１４】
［３］  下記要件（Ｅ）を満たす、［１］に記載の光学フィルター。
要件（Ｅ）：波長７２０〜１６００ｎｍにおいて、光学フィルターの垂直方向から測定した場合の無偏光光線の透過率の最大値が３０％以下である【００１５】
［４］  下記要件（Ｆ）を満たす、［１］〜［３］のいずれかに記載の光学フィルター。
要件（Ｆ）：波長１２００〜１６００ｎｍにおいて、光学フィルターの垂直方向から測定した場合の無偏光光線の透過率の平均値が２０％以下【００１６】
［５］  下記要件（Ｇ）を満たす、［１］〜［４］のいずれかに記載の光学フィルター。
要件（Ｇ）：下記式（１）および（２）で表される吸収率Ａ１および吸収率Ａ２の値がそれぞれ２０％以下
Ａ１＝１００−Ｔ１−Ｒ１      （１）
Ａ２＝１００−Ｔ２−Ｒ２      （２）
Ｔ１およびＴ２：波長１２００〜１６００ｎｍにおける、光学フィルターの一方の面Ｘの垂直方向から入射した入射光（無偏光光線）の平均透過率Ｔ１（％）、および、光学フィルターの他方の面Ｙの垂直方向から入射した入射光（無偏光光線）の平均透過率Ｔ２（％）
Ｒ１およびＲ２：波長１２００〜１６００ｎｍにおける、光学フィルターの一方の面Ｘの垂直方向から５°の角度から入射する無偏光光線の平均反射率Ｒ１（％）、および、光学フィルターの他方の面Ｙの垂直方向から５°の角度から入射する無偏光光線の平均反射率Ｒ２（％）【００１７】
［６］  下記要件（Ｈ）を満たす、［１］〜［５］のいずれかに記載の光学フィルター。
要件（Ｈ）：波長５６０〜８００ｎｍにおいて、光学フィルターの垂直方向から測定した場合の無偏光光線の透過率が５０％となる最も長い波長（Ｙａ）と、光学フィルターの垂直方向に対して３０°の角度から測定した場合の無偏光光線の透過率が５０％となる最も長い波長（Ｙｂ）の差の絶対値が１５ｎｍ以下【００１８】
［７］  下記要件（Ｊ）を満たす、［１］〜［６］のいずれかに記載の光学フィルター。
要件（Ｊ）：波長８００ｎｍ以下において、光学フィルターの垂直方向から測定した場合の無偏光光線の透過率が７０％となる最も長い波長（Ｘａ）と、波長５８０ｎｍ以上の波長領域において、光学フィルターの垂直方向から測定した場合の無偏光光線の透過率が３０％となる最も短い波長（Ｘｂ）との差の絶対値が６５ｎｍ以下【００１９】
［８］  下記要件（Ｋ）を満たす、［１］〜［７］のいずれかに記載の光学フィルター。
要件（Ｋ）：波長３９０〜４３０ｎｍにおいて、光学フィルターの垂直方向から測定した場合の無偏光光線の透過率が５０％となる波長λ０（ＵＶ）を有し、波長３９０〜４３０ｎｍにおいて、光学フィルターの垂直方向に対して３０°の角度から測定した場合の無偏光光線の透過率が５０％となる波長λ３０（ＵＶ）を有し、かつ前記波長の差の絶対値｜λ０（ＵＶ）−λ３０（ＵＶ）｜が５ｎｍ以下である【００２０】
［９］  下記要件（Ｌ）を満たす、［１］〜［８］のいずれかに記載の光学フィルター。
要件（Ｌ）：波長３９０〜４３０ｎｍにおいて、光学フィルターの垂直方向から測定した場合の無偏光光線の透過率が５０％となる波長λ０（ＵＶ）を有し、波長３９０〜４３０ｎｍにおいて、光学フィルターの垂直方向に対して３０°の角度から測定した場合の無偏光光線の透過率が５０％となる波長λ３０（ＵＶ）を有し、かつ前記波長の差λ３０（ＵＶ）−λ０（ＵＶ）が０ｎｍを超える【００２１】
［１０］  下記要件（Ｍ）を満たす、［１］〜［９］のいずれかに記載の光学フィルター。
要件（Ｍ）：波長４８５〜５６０ｎｍにおいて、光学フィルターの垂直方向から測定した場合の無偏光光線の透過率の平均値Ｔ０と、波長４８５〜５６０ｎｍにおいて、光学フィルターの垂直方向から３０°の角度から測定した場合の無偏光光線の透過率の平均値Ｔ３０が下記式（３）を満たす
０．９５≦Ｔ０／Ｔ３０≦１．０５      （３）【００２２】
［１１］  前記基板が波長６７０〜９５０ｎｍに吸収極大波長を有する、［１］〜［１０］のいずれかに記載の光学フィルター。
［１２］  前記基板が、波長６８５〜７１０ｎｍに吸収極大波長λ（ＤＡ＿Ｔｍｉｎ）を有する第１の赤外線吸収剤（ＤＡ）と、波長７１０〜７６５ｎｍに吸収極大波長λ（ＤＢ＿Ｔｍｉｎ）を有する第２の赤外線吸収剤（ＤＢ）とを含む、［１１］に記載の光学フィルター。【００２３】
［１３］  前記基板が下記要件（Ｎ）または（Ｏ）を満たす、［１］〜［１２］のいずれかに記載の光学フィルター。
要件（Ｎ）：基板の垂直方向から測定した場合の、波長７７０ｎｍの無偏光光線の透過率が６０％以下
要件（Ｏ）：基板の垂直方向から測定した場合の波長７８０〜８００ｎｍの無偏光光線の平均透過率が６０％以上【００２４】
［１４］  前記誘電体多層膜が下記要件（Ｐ）および（Ｑ）を満たす、［１］〜［１３］のいずれかに記載の光学フィルター。
要件（Ｐ）：波長７２０〜１１００ｎｍにおいて、誘電体多層膜の垂直方向から測定した場合の無偏光光線の平均透過率が１０％以下である
要件（Ｑ）：波長１２００〜１６００ｎｍにおいて、誘電体多層膜の垂直方向から測定した場合の無偏光光線の平均透過率が１０％以下である【００２５】
［１５］  前記基板が下記要件（Ｒ）を満たす、［１］〜［１４］のいずれかに記載の光学フィルター。
要件（Ｒ）：波長８２０〜１６００ｎｍにおいて、基板の垂直方向から測定した場合の無偏光光線の平均透過率が７０％以上【００２６】
［１６］  ［１］〜［１５］のいずれかに記載の光学フィルターを含む固体撮像装置。
［１７］  ［１］〜［１５］のいずれかに記載の光学フィルターを含むカメラモジュール。
［１８］  ［１］〜［１５］のいずれかに記載の光学フィルターを含むセンサーモジュール。
【発明の効果】
【００２７】
本発明の一実施形態によれば、薄く、視感度補正に優れるとともに、中赤外線領域に高い反射率を有し、暗電流抑制効果を有する光学フィルター、および該光学フィルターを用いた装置、カメラモジュール、センサーモジュール等を提供することができる。
【図面の簡単な説明】
【００２８】
【図１】図１は、本発明の一実施形態に係る光学フィルターの構成を示す概略模式図である。
【図２】図２は、光学フィルターの透過率を測定する方法を示す概略模式図である。
【図３】図３は、光学フィルターの反射率を測定する方法を示す概略模式図である。
【図４】図４は、実施例において、光学フィルターの暗電流抑制効果の指標とした温度上昇量を測定する際の各部材の位置関係の概略を示す概略模式図である。
【図５】図５は、本発明の一実施形態に係る光学フィルターを具備する撮像装置およびモジュールの一例を示す概略模式図である。
【図６】図６は、本発明の一実施形態に係る光学フィルターを具備するレンズを有さない撮像装置およびモジュールの一例を示す概略模式図である。
【図７】図７は、実施例３で得られた光学フィルター３の光学特性である。
【図８】図８は、実施例６で得られた光学フィルター６の光学特性である。
【図９】図９は、実施例７で得られた光学フィルター７の光学特性である。
【図１０】図１０は、比較例１の光学フィルター９の光学特性である。
【図１１】図１１は、実施例４で設けた誘電体多層膜の設計光学特性である。
【図１２】図１２は、比較例１で設けた誘電体多層膜の設計光学特性である。
【発明を実施するための形態】
【００２９】
≪光学フィルター≫
本発明の一実施形態に係る光学フィルター（以下「本フィルター」ともいう。）は、図１の（Ａ）〜（Ｄ）のように、基板と、基板の少なくとも一方の面に誘電体多層膜を有し、かつ下記要件（Ａ）〜（Ｃ）を満たすフィルター（Ｉ）、または、下記要件（Ａ）、（Ｂ）および（Ｄ）を満たすフィルター（ＩＩ）である。
要件（Ａ）：波長４４０〜５８０ｎｍにおいて、光学フィルターの垂直方向から測定した場合の無偏光光線の透過率の平均値が７５％以上
要件（Ｂ）：波長１２００〜１６００ｎｍにおいて、光学フィルターの一方の面の垂直方向から５°の角度から入射する無偏光光線の反射率の平均値が６０％以上
要件（Ｃ）：波長７２０〜１１００ｎｍにおいて、光学フィルターの垂直方向から測定した場合の無偏光光線の透過率の平均値が３％以下
要件（Ｄ）：波長７２０〜１１００ｎｍにおいて、光学フィルターの垂直方向から測定した場合の無偏光光線の透過率の平均値が１０％以下であり、波長７５０〜１０００ｎｍにおいて、光学フィルターの垂直方向から測定した場合の無偏光光線の透過率が５０％以上となる透過帯域の波長幅が１ｎｍ以上である
【００３０】
要件（Ａ）を満たすことにより、可視光線の透過率が高く、本フィルターを固体撮像装置、センサーモジュール、カメラモジュール等に使用した場合、良好な画像を得ることができる。
前記要件（Ａ）における透過率の平均値は、好ましくは８０％以上、より好ましくは８５％以上、特に好ましくは８８．５％以上である。前記平均透過率は、高ければ高い方が好ましく、例えば、上限は１００％である。
なお、本発明において、波長Ａ〜Ｂｎｍの透過率の平均値（平均透過率）は、Ａｎｍ以上Ｂｎｍ以下の、１ｎｍ刻みの各波長における透過率を測定し、その透過率の合計を、測定した透過率の数（波長範囲、Ｂ−Ａ＋１）で除した値である。
【００３１】
要件（Ｂ）を満たすことにより、波長１２００〜１６００ｎｍの光（中赤外線領域の光）を効率的に反射し、本フィルターを固体撮像装置、センサーモジュールまたはカメラモジュール等に使用した場合、固体撮像装置やこれらモジュール等に吸収される波長１２００〜１６００ｎｍの光による撮像素子等の温度上昇を抑制することができる。これにより、該温度上昇によって発生していた暗電流を抑制することができ、良好な画像を得ることができる。
【００３２】
近年、自動運転や先進運転支援システム用、航空機用途、無人航空機（ドローン）用途、マシンオートメーション、ロボット操縦、自動操縦農業器具などでは、空間認識センシングとしてＬｉｇｈｔ Ｄｅｔｅｃｔｉｏｎ ａｎｄ Ｒａｎｇｉｎｇ（ＬＩＤＡＲ）が用いられる場合がある。このＬＩＤＡＲでは、光源として、人間の目に見えない波長１２００〜１６００ｎｍを用いる場合がある。
本フィルターは、前記要件（Ｂ）を満たすため、固体撮像装置、センサージュール、カメラモジュール等がこのような本フィルターを備えることで、波長１２００〜１６００ｎｍを用いるＬＩＤＡＲを備えた被写体を撮像した場合であっても、該被写体が発する光によって、固体撮像装置、センサージュール、カメラモジュール等が破壊される現象を抑制することができる。
【００３３】
前記要件（Ｂ）における反射率の平均値は、好ましくは７０％以上、より好ましくは８０％以上、特に好ましくは９０％以上である。前記平均反射率は、高ければ高い方が好ましく、例えば、上限は１００％である。
なお、本発明において、波長Ａ〜Ｂｎｍの反射率の平均値（平均反射率）は、Ａｎｍ以上Ｂｎｍ以下の、１ｎｍ刻みの各波長における反射率を測定し、その反射率の合計を、測定した反射率の数（波長範囲、Ｂ−Ａ＋１）で除した値である。
垂直方向から入射する無偏光光線の反射率を測定することは、限りなく困難であるため、本発明では、垂直方向から５°の角度から入射する無偏光光線の反射率を測定した。
【００３４】
要件（Ｂ）は、本フィルターの一方の面（以下「面Ｘ」ともいい、他方の面を「面Ｙ」ともいう。）の垂直方向から５°の角度から入射する無偏光光線の平均反射率が前記範囲にあればよいが、本フィルターの面Ｘおよび面Ｙ両方の垂直方向から５°の角度から入射する無偏光光線の平均反射率がどちらも前記範囲にあることが好ましい。
なお、面Ｘは、通常、光学フィルターの主面のことをいい、面積のもっとも大きな面の一方のことをいう。この場合、面積のもっとも大きな面の他方が面Ｙである。
また、「無偏光光線」とは、偏光方向の偏りを持たない光線のことであり、電場が全ての方向に概ね均一に分布している波の集合体のことをいう。「無偏光光線の平均透過率」は「Ｓ偏光光線の平均透過率」と「Ｐ偏光光線の平均透過率」の平均値を用いてもよい。「無偏光光線の平均反射率」は、「Ｓ偏光光線の平均反射率」と「Ｐ偏光光線の平均反射率」の平均値を用いてもよい。
【００３５】
要件（Ｃ）を満たすことにより、本フィルターを近赤外線カットフィルターとすることができ、人間の目に見えにくい、または見えない近赤外線を遮蔽することができ、本フィルターを固体撮像装置、センサーモジュール、カメラモジュール等に使用した場合、シリコンフォトダイオード、ブラックシリコンなどの撮像素子の視感度補正により優れ、人間の目の色目に近い良好な画像を得ることができる。
前記要件（Ｃ）における透過率の平均値は、より好ましくは２％以下、さらに好ましくは１％以下、特に好ましくは０．５％以下である。近赤外線カットフィルターでは、前記平均透過率は低ければ低い方が好ましく、例えば、下限は０％である。
【００３６】
本フィルターを近赤外線センサーに用いる場合、要件（Ｄ）を満たすことが好ましい。
要件（Ｄ）を満たすことにより、本フィルターをデュアルバンドパスフィルターとすることができ、本フィルターを近赤外線に感度を有する固体撮像装置、センサーモジュール、カメラモジュール等に使用した場合、センシングを行う波長に高い感度を有し、人間の目に見えにくい、または見えない近赤外線を遮蔽することができ、良好な画像や、距離情報等を得ることができる。
【００３７】
要件（Ｄ）において、透過率が５０％以上となる透過帯域の存在する波長領域は、より好ましくは８００〜１０００ｎｍ、特に好ましくは８４５〜９７０ｎｍである。
透過率が５０％以上となる透過帯域の存在する波長領域が前記範囲にあると、より人間の目に見えにくい波長の光を用いてセンシングすることが可能となり、また、フォトダイオードの感度が高い波長を用いることが可能となる。
【００３８】
要件（Ｄ）における前記透過率の平均値は、より好ましくは８％以下、さらに好ましくは１〜６％である。
得られる撮像装置を用いて距離情報を取得する際、迷光による感度低下を抑制する等の点から、前記透過帯域の波長幅は、より好ましくは１ｎｍ以上１００ｎｍ以下、さらに好ましくは１ｎｍ以上５０ｎｍ以下、特に好ましくは１ｎｍ以上２５ｎｍ以下である。
【００３９】
前記フィルター（Ｉ）は、下記要件（Ｅ）を満たすことが好ましい。
要件（Ｅ）：波長７２０〜１６００ｎｍにおいて、光学フィルターの垂直方向から測定した場合の無偏光光線の透過率の最大値が３０％以下である
【００４０】
要件（Ｅ）を満たすことにより、固体撮像装置、センサーモジュール、カメラモジュール等で得られる画像において、火、炎、ハロゲンランプ、ハロゲンヒーターなどの近赤外線を強く発する被写体を撮像した際のフレア、ゴースト等の発生をより抑制することができる。
前記透過率の最大値は、より好ましくは２０％以下、さらに好ましくは１０％以下、より好ましくは５％以下、特に好ましくは２％以下である。近赤外線カットフィルターでは、前記透過率の最大値は、低ければ低い方が好ましく、例えば、下限は０％である。
【００４１】
本フィルターは、下記要件（Ｆ）を満たすことが好ましい。
要件（Ｆ）：波長１２００〜１６００ｎｍにおいて、光学フィルターの垂直方向から測定した場合の無偏光光線の透過率の平均値が２０％以下
【００４２】
要件（Ｆ）を満たすことにより、光学フィルターにて反射した光が周囲の該フィルター周囲の部品等に再反射し、撮像素子に入射することを抑制することが可能となる。また、要件（Ｆ）を満たすことにより、赤外線をカットすることができるため、撮像素子等の温度上昇をより抑えることが期待できる。
前記平均透過率は、より好ましくは１０％以下、さらに好ましくは５％以下、特に好ましくは２％以下である。前記平均透過率は、低ければ低い方が好ましく、例えば、下限は０％である。
【００４３】
本フィルターが、波長１２００〜１６００ｎｍの光を吸収する場合、該フィルターが発熱し、その熱が撮像素子等にも影響を及ぼすため、暗電流の増加につながると考えられる。本フィルターは、該フィルター自体が波長１２００〜１６００ｎｍの光を吸収し、発熱することを抑制する観点から、下記要件（Ｇ）を満たすことが好ましい。
【００４４】
要件（Ｇ）：下記式（１）および（２）で表される吸収率Ａ１および吸収率Ａ２の値がそれぞれ２０％以下
Ａ１＝１００−Ｔ１−Ｒ１      （１）
Ａ２＝１００−Ｔ２−Ｒ２      （２）
Ｔ１およびＴ２：波長１２００〜１６００ｎｍにおける、光学フィルターの一方の面Ｘの垂直方向から入射した入射光（無偏光光線）の平均透過率Ｔ１（％）、および、光学フィルターの他方の面Ｙの垂直方向から入射した入射光（無偏光光線）の平均透過率Ｔ２（％）
Ｒ１およびＲ２：波長１２００〜１６００ｎｍにおける、光学フィルターの一方の面Ｘの垂直方向から５°の角度から入射する無偏光光線の平均反射率Ｒ１（％）、および、光学フィルターの他方の面Ｙの垂直方向から５°の角度から入射する無偏光光線の平均反射率Ｒ２（％）
【００４５】
前記Ａ１およびＡ２は、それぞれ、より好ましくは１０％以下、さらに好ましくは５％以下、特に好ましくは１．５％以下である。前記吸収率は、低ければ低い方が好ましく、例えば、下限は０％である。
【００４６】
本フィルターは、固体撮像装置、センサーモジュール、カメラモジュール等で得られる画像における赤色付近の色の面内分布の観点から、以下の要件（Ｈ）および／または（Ｊ）を満たすことが好ましい。
【００４７】
要件（Ｈ）：波長５６０〜８００ｎｍにおいて、光学フィルターの垂直方向から測定した場合の無偏光光線の透過率が５０％となる最も長い波長（Ｙａ）と、光学フィルターの垂直方向に対して３０°の角度から測定した場合の無偏光光線の透過率が５０％となる最も長い波長（Ｙｂ）の差の絶対値が１５ｎｍ以下
要件（Ｊ）：波長８００ｎｍ以下において、光学フィルターの垂直方向から測定した場合の無偏光光線の透過率が７０％となる最も長い波長（Ｘａ）と、波長５８０ｎｍ以上の波長領域において、光学フィルターの垂直方向から測定した場合の無偏光光線の透過率が３０％となる最も短い波長（Ｘｂ）との差の絶対値が６５ｎｍ以下
【００４８】
要件（Ｈ）を満たすことにより、光学フィルターに垂直方向で入射する光と３０°の角度で入射する光の赤色付近の波長の透過率差が少なくなり、本フィルターを近赤外線に感度を有する固体撮像装置、センサーモジュール、カメラモジュール等に使用した場合、得られる画像の赤色付近の色の面内分布がより良好な画像が得られる。
前記要件（Ｈ）における絶対値は、より好ましくは１０ｎｍ以下、さらに好ましくは３ｎｍ以下、特に好ましくは２ｎｍ以下である。該絶対値は、低ければ低い方が好ましく、例えば、下限は０ｎｍである。
【００４９】
要件（Ｊ）を満たすことにより、人間の目に見えない、または見えにくい近赤外線を十分にカットしながらも、人間の目に見える赤色付近の色の透過率を高く保つことが可能となり、赤色付近の色の感度が良くなり、より良好な画像を得ることができる。
前記要件（Ｊ）における絶対値は、より好ましくは６０ｎｍ以下、さらに好ましくは５５ｎｍ以下、特に好ましくは４５ｎｍ以下である。該絶対値の下限は特に制限されないが、例えば、１ｎｍである。
【００５０】
本フィルターは、固体撮像装置、センサーモジュール、カメラモジュール等で得られる画像における青色付近の色の面内分布により優れる等の点から、下記要件（Ｋ）を満たすことが好ましい。
要件（Ｋ）：波長３９０〜４３０ｎｍにおいて、光学フィルターの垂直方向から測定した場合の無偏光光線の透過率が５０％となる波長λ０（ＵＶ）を有し、波長３９０〜４３０ｎｍにおいて、光学フィルターの垂直方向に対して３０°の角度から測定した場合の無偏光光線の透過率が５０％となる波長λ３０（ＵＶ）を有し、かつ前記波長の差の絶対値｜λ０（ＵＶ）−λ３０（ＵＶ）｜が５ｎｍ以下である
【００５１】
前記要件（Ｋ）における差の絶対値は、より好ましくは４ｎｍ以下、さらに好ましくは３ｎｍ以下である。前記絶対値は特に制限されないが、例えば、下限は０ｎｍである。
【００５２】
また、青色付近の色の透過率が向上し、青色付近の色の色再現性が向上する等の点から、より好ましくは４００〜４２５ｎｍの波長領域、さらに好ましくは４００〜４２１ｎｍの波長領域に前記波長λ０（ＵＶ）を有することが望ましく、より好ましくは３９０〜４２５ｎｍの波長領域、さらに好ましくは３９０〜４２３ｎｍの波長領域に前記波長λ３０（ＵＶ）を有することが望ましい。
【００５３】
本フィルターは、下記要件（Ｌ）を満たすことが好ましい。
要件（Ｌ）：波長３９０〜４３０ｎｍにおいて、光学フィルターの垂直方向から測定した場合の無偏光光線の透過率が５０％となる波長λ０（ＵＶ）を有し、波長３９０〜４３０ｎｍにおいて、光学フィルターの垂直方向に対して３０°の角度から測定した場合の無偏光光線の透過率が５０％となる波長λ３０（ＵＶ）を有し、かつ前記波長の差λ３０（ＵＶ）−λ０（ＵＶ）が０ｎｍを超える
【００５４】
要件（Ｌ）を満たすことにより、垂直方向よりも高入射角で入射した光の方が、青色付近の同じ波長における透過率が低下する。誘電体多層膜を有する光学フィルターでは、垂直方向よりも高入射角ほど緑色、赤色ともに透過率が下がる傾向にあり、透過した光の色味としては変化が少なくなるため、高入射角で光が入射しても、固体撮像装置、センサーモジュール、カメラモジュール等で得られる画像における色味の面内分布が少ない、より良好な画像を得ることができる。
λ３０（ＵＶ）−λ０（ＵＶ）は、より好ましくは１ｎｍ超であり、特に好ましくは２ｎｍ以上であり、より好ましくは２ｎｍ以上１０ｎｍ以下であり、特に好ましくは２ｎｍ以上５ｎｍ以下である。
λ３０（ＵＶ）−λ０（ＵＶ）が前記範囲にあると、青色付近の同じ波長における過度な透過率低下を抑制することができる。
【００５５】
本フィルターは、固体撮像装置、センサーモジュール、カメラモジュール等で得られる画像における緑色付近の色の面内分布により優れる等の点から、以下の要件（Ｍ）を満たすことが好ましい。
要件（Ｍ）：波長４８５〜５６０ｎｍにおいて、光学フィルターの垂直方向から測定した場合の無偏光光線の透過率の平均値Ｔ０と、波長４８５〜５６０ｎｍにおいて、光学フィルターの垂直方向から３０°の角度から測定した場合の無偏光光線の透過率の平均値Ｔ３０が下記式（３）を満たす
０．９５≦Ｔ０／Ｔ３０≦１．０５      （３）
【００５６】
要件（Ｍ）を満たすことにより、光学フィルターに垂直方向で入射された光と、３０°の角度で入射された光の緑色付近の色の透過率差が少なくなり、本フィルターを近赤外線に感度を有する固体撮像装置、センサーモジュール、カメラモジュール等に使用した場合、得られる画像の緑色付近の色の面内分布がより良好な画像が得られる。
青色の透過率低下と整合し、色味変化がより抑えられる等の点から、Ｔ０／Ｔ３０は、より好ましくは０．９６≦Ｔ０／Ｔ３０≦１．０４、さらに好ましくは０．９７≦Ｔ０／Ｔ３０≦１．０３、特に好ましくは０．９９≦Ｔ０／Ｔ３０≦１．０３、最も好ましくは１．００＜Ｔ０／Ｔ３０≦１．０３を満たす。
【００５７】
本フィルターの厚みは、好ましくは０．２ｍｍ以下、より好ましくは０．１２ｍｍ以下、さらに好ましくは０．１１６ｍｍ以下、特に好ましくは０．０１ｍｍ以上０．０８ｍｍ以下である。
本フィルターの厚みが前記範囲にあると、該フィルターを用いた固体撮像装置、センサーモジュール、カメラモジュール等を薄くすることができ、より小型化が可能となる。本フィルターの厚みが０．０１ｍｍ未満の場合、誘電体多層膜の応力による反りが増大しやすく、取扱いが困難となる傾向にある。
【００５８】
＜基板＞
前記基板は、本発明の効果を損なわない限り、材質、形状等は特に制限されないが、例えば、透明無機材、樹脂などからなる基板、好ましくは板状体を挙げることができる。基板は、図１（Ａ）または（Ｂ）のように単層であっても、図１（Ｃ）または（Ｄ）のように多層であってもよいが、赤外線吸収剤等の添加剤を含む層を有することが好ましい。
【００５９】
前記基板の具体例としては、赤外線吸収剤を含まない、１層の透明無機材や樹脂などからなる基板（以下「支持基板」ともいう。）；赤外線吸収剤を含む、１層の透明無機材や樹脂などからなる基板（以下「吸収板」ともいう。）；少なくとも１層の、赤外線吸収剤を含まない樹脂などからなる層（以下「樹脂層」ともいう。）と、少なくとも１層の支持基板との積層体（以下「積層体１」ともいう。）；少なくとも１層の、赤外線吸収剤を含む樹脂などからなる層（以下「吸収層」ともいう。）と、少なくとも１層の支持基板との積層体（以下「積層体２」ともいう。）；少なくとも１層の吸収層と、少なくとも１層の樹脂層との積層体（以下「積層体３」ともいう。）；少なくとも１層の樹脂層と、少なくとも１層の吸収層と、少なくとも１層の支持基板との積層体（以下「積層体４」ともいう。）が挙げられ、これらの中でも、吸収板および積層体２〜４が好ましい。
なお、前記吸収板と前記吸収層とは同様の板（層）であってもよい。また、前記支持基板が樹脂製である場合、該支持基板と前記樹脂層とは同様の板（層）であってもよい。
【００６０】
前記基板の厚みは特に制限されず、所望の用途に応じて適宜選択すればよいが、好ましくは０．０１〜０．２ｍｍ、より好ましくは０．０１〜０．１２ｍｍ、特に好ましくは０．０１５〜０．１１ｍｍである。
基板の厚みが前記範囲にあると、取り扱い容易性に優れる光学フィルターが得られ、得られたフィルターを用いた固体撮像装置、センサーモジュール、カメラモジュール等を薄くすることができ、より小型化が可能となる。
【００６１】
〈透明無機材〉
前記透明無機材としては特に限定されないが、例えば、石英、ホウケイ酸塩系ガラス、ケイ酸塩系ガラス、化学強化ガラス、物理強化ガラス、ソーダガラス、リン酸塩系ガラス、フツリン酸塩系ガラス、アルミナガラス、サファイアガラスが挙げられる。
【００６２】
〈樹脂〉
前記樹脂としては、本発明の効果を損なわない限り特に制限されないが、例えば、熱安定性および板状体への成形性等を確保し、かつ、１００℃以上の蒸着温度で行う高温蒸着により誘電体多層膜を形成しうる基板とするため、ガラス転移温度（Ｔｇ）が、好ましくは１１０〜３８０℃、より好ましくは１１０〜３７０℃、さらに好ましくは１２０〜３６０℃である樹脂が挙げられる。また、前記樹脂のガラス転移温度が１４０℃以上であると、樹脂に化合物を高濃度に添加することでガラス転移温度が低下した場合においても、誘電体多層膜を高温で蒸着形成し得る基板となるため、特に好ましい。
【００６３】
樹脂としては、当該樹脂からなる厚さ０．０５ｍｍの樹脂板を形成した場合に、この樹脂板の全光線透過率（ＪＩＳ  Ｋ７１０５）が、好ましくは７５〜９５％、さらに好ましくは７８〜９５％、特に好ましくは８０〜９５％となる樹脂を用いることができる。全光線透過率がこのような範囲となる樹脂を用いると、得られる基板は光学フィルムとして良好な透明性を示す。
【００６４】
樹脂のゲルパーミエーションクロマトグラフィー（ＧＰＣ）法により測定される、ポリスチレン換算の重量平均分子量（Ｍｗ）は、通常１５，０００〜３５０，０００、好ましくは３０，０００〜２５０，０００であり、数平均分子量（Ｍｎ）は、通常１０，０００〜１５０，０００、好ましくは２０，０００〜１００，０００である。
【００６５】
樹脂としては、例えば、環状（ポリ）オレフィン系樹脂、芳香族ポリエーテル系樹脂、ポリイミド系樹脂、ポリカーボネート系樹脂、ポリエステル系樹脂、ポリアミド（アラミド）系樹脂、ポリサルホン系樹脂、ポリエーテルサルホン系樹脂、ポリパラフェニレン系樹脂、ポリアミドイミド系樹脂、ポリエチレンナフタレート系樹脂、フッ素化芳香族ポリマー系樹脂、（変性）アクリル系樹脂、エポキシ系樹脂、シルセスキオキサン系紫外線硬化型樹脂、マレイミド系樹脂、脂環エポキシ熱硬化型樹脂、ポリエーテルエーテルケトン系樹脂、ポリアリレート系樹脂、アリルエステル系硬化型樹脂、アクリル系紫外線硬化型樹脂、ビニル系紫外線硬化型樹脂およびゾルゲル法により形成されたシリカを主成分とする樹脂を挙げることができる。これらの内、環状（ポリ）オレフィン系樹脂、芳香族ポリエーテル系樹脂、ポリカーボネート系樹脂、ポリエステル系樹脂、ポリアリレート系樹脂を用いることが、透明性（光学特性）、耐熱性、耐リフロー性等のバランスにより優れる光学フィルターが得られる等の点で好ましい。
樹脂は、１種単独で用いてもよく、２種以上を用いてもよい。
【００６６】
［環状（ポリ）オレフィン系樹脂］
環状（ポリ）オレフィン系樹脂としては、下記式（Ｘ0）で表される単量体および下記式（Ｙ0）で表される単量体からなる群より選ばれる少なくとも１種の単量体を用いて得られる樹脂、および、当該樹脂を水素添加することで得られる樹脂が好ましい。
【００６７】
【化１】
2019189072.tif 000003
【００６８】
式（Ｘ0）中、Ｒx1〜Ｒx4はそれぞれ独立に、下記（ｉ'）〜（ｉｘ'）より選ばれる原子または基を表し、ｋx、ｍxおよびｐxはそれぞれ独立に、０〜４の整数を表す。
（ｉ'）水素原子
（ｉｉ'）ハロゲン原子
（ｉｉｉ'）トリアルキルシリル基
（ｉｖ'）酸素原子、硫黄原子、窒素原子またはケイ素原子を含む連結基を有する、置換または非置換の炭素数１〜３０の炭化水素基
（ｖ'）置換または非置換の炭素数１〜３０の炭化水素基
（ｖｉ'）極性基（但し、（ｉｉ'）および（ｉｖ'）を除く。）
（ｖｉｉ'）Ｒx1とＲx2またはＲx3とＲx4とが、相互に結合して形成されたアルキリデン基（但し、前記結合に関与しないＲx1〜Ｒx4は、それぞれ独立に前記（ｉ'）〜（ｖｉ'）より選ばれる原子または基を表す。）
（ｖｉｉｉ'）Ｒx1とＲx2またはＲx3とＲx4とが、相互に結合して形成された単環もしくは多環の炭化水素環または複素環（但し、前記結合に関与しないＲx1〜Ｒx4は、それぞれ独立に前記（ｉ'）〜（ｖｉ'）より選ばれる原子または基を表す。）
（ｉｘ'）Ｒx2とＲx3とが、相互に結合して形成された単環の炭化水素環または複素環（但し、前記結合に関与しないＲx1とＲx4は、それぞれ独立に前記（ｉ'）〜（ｖｉ'）より選ばれる原子または基を表す。）
【００６９】
【化２】
2019189072.tif 000004
【００７０】
式（Ｙ0）中、Ｒy1およびＲy2はそれぞれ独立に、前記（ｉ'）〜（ｖｉ'）より選ばれる原子または基を表すか、Ｒy1とＲy2とが、相互に結合して形成された単環もしくは多環の脂環式炭化水素、芳香族炭化水素または複素環を表し、ｋyおよびｐyはそれぞれ独立に、０〜４の整数を表す。
【００７１】
［芳香族ポリエーテル系樹脂］
芳香族ポリエーテル系樹脂は、下記式（１）で表される構造単位および下記式（２）で表される構造単位からなる群より選ばれる少なくとも１種の構造単位を有することが好ましい。
【００７２】
【化３】
2019189072.tif 000005
（式（１）中、Ｒ1〜Ｒ4はそれぞれ独立に、炭素数１〜１２の１価の有機基を示し、ａ〜ｄはそれぞれ独立に、０〜４の整数を示す。）
【００７３】
【化４】
2019189072.tif 000006
（式（２）中、Ｒ1〜Ｒ4およびａ〜ｄはそれぞれ独立に、前記式（１）中のＲ1〜Ｒ4およびａ〜ｄと同義であり、Ｙは、単結合、−ＳＯ2−または−ＣＯ−を示し、Ｒ7およびＲ8はそれぞれ独立に、ハロゲン原子、炭素数１〜１２の１価の有機基またはニトロ基を示し、ｇおよびｈはそれぞれ独立に、０〜４の整数を示し、ｍは０または１を示す。但し、ｍが０のとき、Ｒ7はシアノ基ではない。）
【００７４】
また、前記芳香族ポリエーテル系樹脂は、さらに下記式（３）で表される構造単位および下記式（４）で表される構造単位からなる群より選ばれる少なくとも１種の構造単位を有していてもよい。
【００７５】
【化５】
2019189072.tif 000007
（式（３）中、Ｒ5およびＲ6はそれぞれ独立に、炭素数１〜１２の１価の有機基を示し、Ｚは、単結合、−Ｏ−、−Ｓ−、−ＳＯ2−、−ＣＯ−、−ＣＯＮＨ−、−ＣＯＯ−または炭素数１〜１２の２価の有機基を示し、ｅおよびｆはそれぞれ独立に、０〜４の整数を示し、ｎは０または１を示す。）
【００７６】
【化６】
2019189072.tif 000008
（式（４）中、Ｒ7、Ｒ8、Ｙ、ｍ、ｇおよびｈはそれぞれ独立に、前記式（２）中のＲ7、Ｒ8、Ｙ、ｍ、ｇおよびｈと同義であり、Ｒ5、Ｒ6、Ｚ、ｎ、ｅおよびｆはそれぞれ独立に、前記式（３）中のＲ5、Ｒ6、Ｚ、ｎ、ｅおよびｆと同義である。）
【００７７】
［ポリカーボネート系樹脂］
ポリカーボネート系樹脂としては特に制限されず、例えば、特開２００８−１６３１９４号公報に記載されている方法で合成することができる。
【００７８】
［ポリエステル系樹脂］
ポリエステル系樹脂としては特に制限されず、例えば、特開２０１０−２８５５０５号公報や特開２０１１−１９７４５０号公報に記載されている方法で合成することができる。
【００７９】
［ポリイミド系樹脂］
ポリイミド系樹脂としては特に制限されず、繰り返し単位にイミド結合を含む高分子化合物であればよく、例えば、特開２００６−１９９９４５号公報や特開２００８−１６３１０７号公報に記載されている方法で合成することができる。
【００８０】
［フッ素化芳香族ポリマー系樹脂］
フッ素化芳香族ポリマー系樹脂としては特に制限されないが、フッ素原子を少なくとも１つ有する芳香族環と、エーテル結合、ケトン結合、スルホン結合、アミド結合、イミド結合およびエステル結合からなる群より選ばれる少なくとも１つの結合を含む繰り返し単位とを含有するポリマーであることが好ましく、例えば特開２００８−１８１１２１号公報に記載されている方法で合成することができる。
【００８１】
［アクリル系紫外線硬化型樹脂］
アクリル系紫外線硬化型樹脂としては特に制限されないが、分子内に一つ以上のアクリル基もしくはメタクリル基を有する化合物と、紫外線によって分解して活性ラジカルを発生させる化合物を含有する樹脂組成物から合成されるものを挙げることができる。アクリル系紫外線硬化型樹脂は、前記樹脂層や吸収層として、硬化性樹脂を用いる場合、該硬化性樹脂として特に好適に使用することができる。
【００８２】
［ゾルゲル法により形成されたシリカを主成分とする樹脂］
ゾルゲル法によるシリカを主成分とする樹脂としては、テトラメトキシシラン、テトラエトキシシラン、ジメトキシジエトキシラン、メトキシトリエトキシシランなどのテトラアルコキシシラン、フェニルトリメトキシシラン、フェニルトリエトキシシラン、ジフェニルジメトキシシラン、ジフェニルジエトキシシランなどのフェニルアルコキシシラン等から選ばれる１種以上のシラン類の加水分解によるゾルゲル反応により得られる化合物を樹脂として使用することができる。
【００８３】
［市販品］
前記樹脂としては、以下の市販品等を用いることができる。
環状（ポリ）オレフィン系樹脂の市販品としては、例えば、ＪＳＲ（株）製ＡＲＴＯＮ、日本ゼオン（株）製ＺＥＯＮＯＲ、三井化学（株）製ＡＰＥＬ、ポリプラスチックス（株）製ＴＯＰＡＳが挙げられる。ポリエーテルサルホン系樹脂の市販品としては、例えば、住友化学（株）製スミカエクセルＰＥＳが挙げられる。ポリイミド系樹脂の市販品としては、例えば、三菱ガス化学（株）製ネオプリムＬが挙げられる。ポリカーボネート系樹脂の市販品としては、例えば、帝人（株）製ピュアエース、三菱ガス化学（株）製ユピゼータＥＰ−５０００が挙げられる。ポリエステル系樹脂の市販品としては、例えば、大阪ガスケミカル（株）製ＯＫＰ４ＨＴが挙げられる。アクリル系樹脂の市販品としては、例えば、（株）日本触媒製アクリビュアが挙げられる。シルセスキオキサン系紫外線硬化型樹脂の市販品としては、例えば、新日鐵化学（株）製シルプラスが挙げられる。
【００８４】
〈基板の製造方法〉
前記樹脂製の支持基板、吸収板、樹脂層および吸収層（以下これらを併せて「樹脂板」ともいう。）は、例えば、溶融成形またはキャスト成形により形成することができる。さらに、必要により、これらを成形後に、反射防止剤、ハードコート剤および／または帯電防止剤等のコーティング剤をコーティングすることで、樹脂層（オーバーコート層）が積層された基板を製造することができる。
【００８５】
前記基板が、積層体２である場合、例えば、支持基板に赤外線吸収剤を含む樹脂溶液を溶融成形またはキャスト成形することで、好ましくはスピンコート、スリットコート、インクジェットなどの方法にて塗工した後に溶媒を乾燥除去し、必要に応じてさらに光照射や加熱を行うことで、支持基板上に吸収層が形成された基板（積層体２）を製造することができる。
【００８６】
［溶融成形］
前記溶融成形としては、具体的には、樹脂と添加剤とを溶融混練りして得られたペレットを溶融成形する方法；樹脂と添加剤とを含有する樹脂組成物を溶融成形する方法；または、添加剤、樹脂および溶剤を含む樹脂組成物から溶剤を除去して得られたペレットを溶融成形する方法などが挙げられる。溶融成形方法としては、射出成形、溶融押出成形またはブロー成形などを挙げることができる。
【００８７】
［キャスト成形］
前記キャスト成形としては、添加剤、樹脂および溶剤を含む樹脂組成物を適当な支持体の上にキャスティングして溶剤を除去する方法；または添加剤と、光硬化性樹脂および／または熱硬化性樹脂とを含む硬化性組成物を適当な支持体の上にキャスティングして溶媒を除去した後、紫外線照射や加熱などの適切な手法により硬化させる方法などが挙げられる。
【００８８】
前記基板が、樹脂製の支持基板や吸収板である場合には、該基板は、キャスト成形後、支持体から塗膜を剥離することにより得ることができ、また、前記基板が、積層体１や２である場合には、該基板は、例えば、キャスト成形後、塗膜を剥離しないことで得ることができる。つまりこの場合、前記支持体は支持基板となる。
【００８９】
前記支持体としては、例えば、透明無機材、スチールベルト、スチールドラムおよび樹脂（例えば、ポリエステルフィルム、環状オレフィン系樹脂フィルム）製支持体が挙げられる。
【００９０】
さらに、透明無機材または樹脂等の光学部品に、前記樹脂組成物をコーティングして溶剤を乾燥させる方法、または、前記硬化性組成物をコーティングして硬化および乾燥させる方法などにより、光学部品上に樹脂層や吸収層を形成することもできる。
【００９１】
前記方法で得られた樹脂板中の残留溶剤量は可能な限り少ない方がよい。具体的には、前記残留溶剤量は、樹脂板１００質量％に対して、好ましくは３質量％以下、より好ましくは１質量％以下、さらに好ましくは０．５質量％以下である。残留溶剤量が前記範囲にあると、変形や特性が変化しにくい、所望の機能を容易に発揮できる樹脂板を容易に得ることができる。
【００９２】
［添加剤］
前記基板は、本発明の効果を損なわない範囲において、酸化防止剤、蛍光消光剤、吸収剤（例：赤外線吸収剤、紫外線吸収剤）等の添加剤を含有してもよい。これらその他成分は、１種単独で用いてもよいし、２種以上を用いてもよい。
【００９３】
前記添加剤は、前記吸収層や吸収板を製造する際に、樹脂などとともに混合してもよいし、樹脂を合成する際に添加してもよい。
前記添加剤の添加量は、所望の特性に応じて適宜選択すればよいが、前記樹脂１００質量部に対して、通常０．０００１〜５０質量部、好ましくは０．０００３〜４０質量部である。
【００９４】
〈酸化防止剤〉
前記酸化防止剤としては、例えば、２，６−ジ−ｔ−ブチル−４−メチルフェノール、２，２'−ジオキシ−３，３'−ジ−ｔ−ブチル−５，５'−ジメチルジフェニルメタン、テトラキス［メチレン−３−（３，５−ジ−ｔ−ブチル−４−ヒドロキシフェニル）プロピオネート］メタン、トリス（２，４−ジ−ｔ−ブチルフェニル）ホスファイトが挙げられる。
【００９５】
〈赤外線吸収剤〉
前記赤外線吸収剤としては、例えば、スクアリリウム系化合物、クロコニウム系化合物、フタロシアニン系化合物、ナフタロシアニン系化合物、ポリメチン系化合物、シアニン系化合物、テトラアザポルフィリン系化合物、ジイモニウム系化合物、ポルフィリン系化合物、トリアリールメタン系化合物、サブフタロシアニン系化合物、ペリレン系化合物、セミスクアリリウム系化合物、スチリル系化合物、フェナジン系化合物、ピリドメテン−ホウ素錯体系化合物、ピラジン−ホウ素錯体系化合物、ピリドンアゾ系化合物、キサンテン系化合物、ジピロメテン系化合物、環拡張ジピロメテン系化合物、ピロロピロール系化合物、ヘテロ環共役系化合物、ヘキサフィリン系化合物、金属ジチオラート系化合物、環拡張ＢＯＤＩＰＹ（ボロンジピロメテン）系化合物、イッテルビウム錯体系化合物からなる群より選ばれる少なくとも１種であることが好ましく、スクアリリウム系化合物、フタロシアニン系化合物、ポリメチン系化合物、シアニン系化合物、ナフタロシアニン系化合物、ピロロピロール系化合物、ジイモニウム系化合物、クロコニウム系化合物、ヘキサフィリン系化合物、金属ジチオラート系化合物、環拡張ＢＯＤＩＰＹ（ボロンジピロメテン）系化合物、ペリレン系化合物、ヘテロ環共役系化合物、イッテルビウム錯体系化合物からなる群より選ばれる少なくとも１種であることがより好ましい。
【００９６】
前記赤外線吸収剤は、好ましくは６７０〜９５０ｎｍ、より好ましくは６８０〜９００ｎｍ、さらに好ましくは６８５〜８００ｎｍ、特に好ましくは６８５〜７６５ｎｍの範囲に吸収極大波長を有することが望ましい。
前記範囲に吸収極大波長を有する赤外線吸収剤を含有する吸収層や吸収板を含むことで、赤色付近の色の入射角依存性が改良され、視感度補正により優れる光学フィルターを容易に得ることができる。
前記吸収極大波長は、赤外線吸収剤をジクロロメタン中に溶解させた溶液を用いて測定することができる。
【００９７】
前記赤外線吸収剤の含有量は、前記基板として、吸収板を用いる場合、樹脂１００質量部に対して、好ましくは０．０００１〜２０．０質量部、より好ましくは０．０００２〜１５質量部、特に好ましくは０．０００３〜１０質量部であり、前記基板として、吸収層を含む基板を用いる場合、具体的には、積層体２〜４を用いる場合には、該吸収層に含まれる樹脂１００質量部に対して、好ましくは０．０００１〜５０質量部、より好ましくは０．０００５〜４０質量部、特に好ましくは０．００１〜３０質量部である。
赤外線吸収剤の含有量が前記範囲にあると、良好な赤外線吸収特性を有する基板を容易に得ることができる。
【００９８】
［スクアリリウム系化合物］
前記スクアリリウム系化合物としては特に制限されないが、吸収極大波長を前記範囲に有する化合物が好ましい。このようなスクアリリウム系化合物としては、例えば、下記式（Ｚ）で表される化合物が挙げられる。
【００９９】
【化７】
2019189072.tif 000009
【０１００】
式（Ｚ）中、ユニットＡおよびＢはそれぞれ独立に、下記式（Ｉ）〜（ＩＶ）で表されるユニットのいずれかを表す。
【０１０１】
【化８】
2019189072.tif 000010
【０１０２】
式（Ｉ）〜（ＩＶ）中、波線で表した部分は前記式（Ｚ）の中央の四員環との結合部位を表し、
Ｘ、Ｘ1およびＸ2はそれぞれ独立に、酸素原子、硫黄原子、セレン原子、テルル原子または−ＮＲ8−、−Ｃ（Ｒ8）2−を表し、
Ｒ1〜Ｒ7はそれぞれ独立に、水素原子、ハロゲン原子、スルホ基、水酸基、シアノ基、ニトロ基、カルボキシ基、リン酸基、−ＮＲgＲh基、−ＳＲi基、−ＳＯ2Ｒi基、−ＯＳＯ2Ｒi基または下記Ｌa〜Ｌhのいずれかを表し、Ｒ8は独立に、水素原子またはＬa〜Ｌhのいずれかを表し、ＲgおよびＲhはそれぞれ独立に、水素原子、−Ｃ（Ｏ）Ｒi基または下記Ｌa〜Ｌeのいずれかを表し、Ｒiは、下記Ｌa〜Ｌeのいずれかを表し、
（Ｌa）炭素数１〜１２の脂肪族炭化水素基
（Ｌb）炭素数１〜１２のハロゲン置換アルキル基
（Ｌc）炭素数３〜１４の脂環式炭化水素基
（Ｌd）炭素数６〜１４の芳香族炭化水素基
（Ｌe）炭素数３〜１４の複素環基
（Ｌf）炭素数１〜１２のアルコキシ基
（Ｌg）置換基Ｌを有してもよい炭素数１〜１２のアシル基
（Ｌh）置換基Ｌを有してもよい炭素数２〜１２のアルコキシカルボニル基
置換基Ｌは、前記Ｌa〜Ｌeより選ばれる少なくとも１種である。
【０１０３】
前記Ｒ1としては、好ましくは、水素原子、塩素原子、フッ素原子、メチル基、エチル基、ｎ−プロピル基、イソプロピル基、ｎ−ブチル基、ｓｅｃ−ブチル基、ｔｅｒｔ−ブチル基、シクロヘキシル基、フェニル基、水酸基、アミノ基、ジメチルアミノ基、ニトロ基であり、より好ましくは水素原子、塩素原子、フッ素原子、メチル基、エチル基、ｎ−プロピル基、イソプロピル基、水酸基である。
【０１０４】
前記Ｒ2〜Ｒ7としてはそれぞれ独立に、好ましくは、水素原子、塩素原子、フッ素原子、メチル基、エチル基、ｎ−プロピル基、イソプロピル基、ｎ−ブチル基、ｓｅｃ−ブチル基、ｔｅｒｔ−ブチル基、シクロヘキシル基、フェニル基、水酸基、アミノ基、ジメチルアミノ基、シアノ基、ニトロ基、メトキシ基、エトキシ基、ｎ−プロポキシ基、ｎ−ブトキシ基、アセチルアミノ基、プロピオニルアミノ基、Ｎ−メチルアセチルアミノ基、トリフルオロメタノイルアミノ基、ペンタフルオロエタノイルアミノ基、ｔｅｒｔ−ブタノイルアミノ基、シクロヘキシノイルアミノ基、ｎ−ブチルスルホニル基、メチルチオ基、エチルチオ基、ｎ−プロピルチオ基、ｎ−ブチルチオ基であり、より好ましくは水素原子、塩素原子、フッ素原子、メチル基、エチル基、ｎ−プロピル基、イソプロピル基、ｔｅｒｔ−ブチル基、水酸基、ジメチルアミノ基、メトキシ基、エトキシ基、アセチルアミノ基、プロピオニルアミノ基、トリフルオロメタノイルアミノ基、ペンタフルオロエタノイルアミノ基、ｔｅｒｔ−ブタノイルアミノ基、シクロヘキシノイルアミノ基、メチルチオ基、エチルチオ基である。
【０１０５】
前記Ｒ8としては独立に、好ましくは、水素原子、メチル基、エチル基、ｎ−プロピル基、イソプロピル基、ｎ−ブチル基、ｓｅｃ−ブチル基、ｔｅｒｔ−ブチル基、シクロヘキシル基、ｎ−ペンチル基、ｎ−ヘキシル基、ｎ−ヘプチル基、ｎ−オクチル基、ｎ−ノニル基、ｎ−デシル基、フェニル基であり、より好ましくは水素原子、メチル基、エチル基、ｎ−プロピル基、イソプロピル基、ｎ−ブチル基、ｔｅｒｔ−ブチル基、ｎ−デシル基である。
【０１０６】
前記Ｒ2〜Ｒ7は、１つのベンゼン環上の２つまたは３つのＲが結合して、新たな構成原子数５以上の脂環基または芳香環を形成してもよく、該脂環基または芳香環は、前記置換基Ｌを有してもよい。また、前記Ｒ2〜Ｒ7は、１つのベンゼン環上の２つまたは３つのＲが結合して、新たな、酸素原子、窒素原子または硫黄原子を少なくとも１つ含む構成原子数５以上の複素環を形成してもよく、該複素環は、前記置換基Ｌを有してもよい。
【０１０７】
前記Ｘ、Ｘ1およびＸ2としてはそれぞれ独立に、好ましくは、酸素原子、硫黄原子、−ＮＲ8−、−Ｃ（Ｒ8）2−であり、式（Ｉ）のＸとしては、特に好ましくは、酸素原子、硫黄原子であり、式（ＩＩ）のＸとしては、特に好ましくは、−ＮＲ8−である。
【０１０８】
スクアリリウム系化合物は、下記式（Ｚ１）のように表すことができるし、下記式（Ｚ２）のような共鳴構造として表すこともできる。つまり、下記式（Ｚ１）と下記式（Ｚ２）との違いは構造の記載方法のみであり、どちらも同一の化合物を表す。本明細書中では特に断りのない限り、下記式（Ｚ１）のような記載方法にてスクアリリウム系化合物の構造を表す。
【０１０９】
【化９】
2019189072.tif 000011
【０１１０】
【化１０】
2019189072.tif 000012
【０１１１】
さらに、例えば、下記式（Ｚ１）で表される化合物と下記式（Ｚ３）で表される化合物は、同一の化合物であると見なすことができる。
【０１１２】
【化１１】
2019189072.tif 000013
【０１１３】
式（Ｚ）で表される化合物において、中央の四員環に結合している左右のユニットは、それぞれ式（Ｉ）〜（ＩＶ）で表される構造であれば同一であっても異なっていてもよいが、ユニット中の置換基も含めて同一であった方が合成上容易であるため好ましい。
【０１１４】
例えば、式（Ｚ）で表される化合物としては、下記式（Ｚ−Ａ）〜式（Ｚ−Ｊ）で表される化合物が挙げられる。
【０１１５】
【化１２】
2019189072.tif 000014
【０１１６】
式（Ｚ−Ａ）〜（Ｚ−Ｂ）中の各符号は、それぞれ、式（Ｉ）〜（ＩＩ）中の符号に対応する。
【０１１７】
【化１３】
2019189072.tif 000015
【０１１８】
式（Ｚ−Ｃ）〜（Ｚ−Ｆ）中の各符号は、それぞれ、式（ＩＩＩ）中の符号に対応する。
【０１１９】
【化１４】
2019189072.tif 000016
【０１２０】
式（Ｚ−Ｇ）〜（Ｚ−Ｈ）中の各符号は、それぞれ、式（ＩＩＩ）中の符号に対応する。
【０１２１】
【化１５】
2019189072.tif 000017
【０１２２】
式（Ｚ−Ｉ）〜（Ｚ−Ｊ）中の各符号は、それぞれ、式（ＩＶ）中の符号に対応する。
【０１２３】
式（Ｚ）で表される化合物の具体例としては、例えば、下記表１〜５に記載の化合物（ｚ−１）〜（ｚ−９４）を挙げることができる。
【０１２４】
【表１】
2019189072.tif 000018
【０１２５】
【表２】
2019189072.tif 000019
【０１２６】
【表３】
2019189072.tif 000020
【０１２７】
【表４】
2019189072.tif 000021
【０１２８】
【表５】
2019189072.tif 000022
【０１２９】
［フタロシアニン系化合物］
前記フタロシアニン系化合物としては特に制限されないが、吸収極大波長を前記範囲に有する化合物が好ましい。このようなフタロシアニン系化合物としては、例えば、下記式（Ｖ）で表される化合物（以下「化合物（Ｖ）」ともいう。）が挙げられる。
【０１３０】
【化１６】
2019189072.tif 000023
【０１３１】
式（Ｖ）中、Ｍは、２個の水素原子、２個の１価の金属原子、２価の金属原子、または３価もしくは４価の金属原子を含む置換金属原子を表し、
複数あるＲa、Ｒb、ＲcおよびＲdはそれぞれ独立に、水素原子、ハロゲン原子、水酸基、カルボキシ基、ニトロ基、アミノ基、アミド基、イミド基、シアノ基、シリル基、−Ｌ1、−Ｓ−Ｌ2、−ＳＳ−Ｌ2、−ＳＯ2−Ｌ3、−Ｎ＝Ｎ−Ｌ4、または、ＲaとＲb、ＲbとＲcおよびＲcとＲdのうち少なくとも１つの組み合わせが結合した、下記式（Ａ）〜（Ｈ）で表される基からなる群より選ばれる少なくとも１種の基を表し、同じ芳香環に結合したＲa、Ｒb、ＲcおよびＲdのうち少なくとも１つが水素原子ではない。
前記アミノ基、アミド基、イミド基およびシリル基は、前記置換基Ｌを有してもよく、
Ｌ2は、水素原子または下記Ｌa'〜Ｌe'のいずれかを表し、
Ｌ3は、水酸基または下記Ｌa'〜Ｌe'のいずれかを表し、
Ｌ4は、下記Ｌa'〜Ｌe'のいずれかを表し、
Ｌ1は、
（Ｌa'）置換基Ｌ''を有してもよい炭素数１〜９の脂肪族炭化水素基、
（Ｌb'）置換基Ｌ''を有してもよい炭素数１〜９のハロゲン置換アルキル基、
（Ｌc'）置換基Ｌ''を有してもよい炭素数３〜１４の脂環式炭化水素基、
（Ｌd'）置換基Ｌ''を有してもよい炭素数６〜１４の芳香族炭化水素基、
（Ｌe'）置換基Ｌ''を有してもよい炭素数３〜１４の複素環基、
（Ｌf'）置換基Ｌ''を有してもよい炭素数１〜９のアルコキシ基、
（Ｌg'）置換基Ｌ''を有してもよい炭素数１〜９のアシル基、または
（Ｌh'）置換基Ｌ''を有してもよい炭素数２〜９のアルコキシカルボニル基
を表し、置換基Ｌ''は、ハロゲン原子、スルホ基、水酸基、シアノ基、ニトロ基、カルボキシ基、リン酸基、アミノ基、炭素数１〜９の脂肪族炭化水素基、炭素数１〜９のハロゲン置換アルキル基、炭素数３〜１４の脂環式炭化水素基、炭素数６〜１４の芳香族炭化水素基および炭素数３〜１４の複素環基からなる群より選ばれる少なくとも１種である。
【０１３２】
【化１７】
2019189072.tif 000024
【０１３３】
式（Ａ）〜（Ｈ）中、ＲxおよびＲyは、炭素原子であり、
複数あるＲA〜ＲLはそれぞれ独立に、水素原子、ハロゲン原子、水酸基、ニトロ基、アミノ基、アミド基、イミド基、シアノ基、シリル基、−Ｌ1、−Ｓ−Ｌ2、−ＳＳ−Ｌ2、−ＳＯ2−Ｌ3、−Ｎ＝Ｎ−Ｌ4を表し、
前記アミノ基、アミド基、イミド基およびシリル基は、前記置換基Ｌを有してもよく、Ｌ1〜Ｌ4は前記式（Ｖ）において定義したＬ1〜Ｌ4と同義である。
【０１３４】
前記Ｒa〜ＲdおよびＲA〜ＲLにおいて、置換基Ｌを有してもよいアミノ基としては、例えば、アミノ基、エチルアミノ基、ジメチルアミノ基、メチルエチルアミノ基、ジブチルアミノ基、ジイソプロピルアミノ基が挙げられる。
【０１３５】
前記Ｒa〜ＲdおよびＲA〜ＲLにおいて、置換基Ｌを有してもよいアミド基としては、例えば、アミド基、メチルアミド基、ジメチルアミド基、ジエチルアミド基、ジプロピルアミド基、ジイソプロピルアミド基、ジブチルアミド基、α−ラクタム基、β−ラクタム基、γ−ラクタム基、δ−ラクタム基が挙げられる。
【０１３６】
前記Ｒa〜ＲdおよびＲA〜ＲLにおいて、置換基Ｌを有してもよいイミド基としては、例えば、イミド基、メチルイミド基、エチルイミド基、ジエチルイミド基、ジプロピルイミド基、ジイソプロピルイミド基、ジブチルイミド基が挙げられる。
【０１３７】
前記Ｒa〜ＲdおよびＲA〜ＲLにおいて、置換基Ｌを有してもよいシリル基としては、例えば、トリメチルシリル基、ｔｅｒｔ−ブチルジメチルシリル基、トリフェニルシリル基、トリエチルシリル基が挙げられる。
【０１３８】
前記Ｒa〜ＲdおよびＲA〜ＲLにおいて、−Ｓ−Ｌ2としては、例えば、チオール基、メチルスルフィド基、エチルスルフィド基、プロピルスルフィド基、ブチルスルフィド基、イソブチルスルフィド基、ｓｅｃ−ブチルスルフィド基、ｔｅｒｔ−ブチルスルフィド基、フェニルスルフィド基、２，６−ジ−ｔｅｒｔ−ブチルフェニルスルフィド基、２，６−ジフェニルフェニルスルフィド基、４−クミルフェニルスルフィド基が挙げられる。
【０１３９】
前記Ｒa〜ＲdおよびＲA〜ＲLにおいて、−ＳＳ−Ｌ2としては、例えば、ジスルフィド基、メチルジスルフィド基、エチルジスルフィド基、プロピルジスルフィド基、ブチルジスルフィド基、イソブチルジスルフィド基、ｓｅｃ−ブチルジスルフィド基、ｔｅｒｔ−ブチルジスルフィド基、フェニルジスルフィド基、２，６−ジ−ｔｅｒｔ−ブチルフェニルジスルフィド基、２，６−ジフェニルフェニルジスルフィド基、４−クミルフェニルジスルフィド基が挙げられる。
【０１４０】
前記Ｒa〜ＲdおよびＲA〜ＲLにおいて、−ＳＯ2−Ｌ3としては、例えば、スルホ基、メシル基、エチルスルホニル基、ｎ−ブチルスルホニル基、ｐ−トルエンスルホニル基が挙げられる。
【０１４１】
前記Ｒa〜ＲdおよびＲA〜ＲLにおいて、−Ｎ＝Ｎ−Ｌ4としては、例えば、メチルアゾ基、フェニルアゾ基、ｐ−メチルフェニルアゾ基、ｐ−ジメチルアミノフェニルアゾ基が挙げられる。
【０１４２】
前記Ｍにおいて、１価の金属原子としては、例えば、Ｌｉ、Ｎａ、Ｋ、Ｒｂ、Ｃｓが挙げられる。
【０１４３】
前記Ｍにおいて、２価の金属原子としては、例えば、Ｂｅ、Ｍｇ、Ｃａ、Ｂａ、Ｔｉ、Ｃｒ、Ｍｎ、Ｆｅ、Ｒｕ、Ｃｏ、Ｒｈ、Ｎｉ、Ｐｄ、Ｐｔ、Ｃｕ、Ｚｎ、Ｃｄ、Ｈｇ、Ｓｎ、Ｐｂが挙げられる。
【０１４４】
前記Ｍにおいて、３価の金属原子を含む置換金属原子としては、例えば、Ａｌ−Ｆ、Ａｌ−Ｃｌ、Ａｌ−Ｂｒ、Ａｌ−Ｉ、Ｇａ−Ｆ、Ｇａ−Ｃｌ、Ｇａ−Ｂｒ、Ｇａ−Ｉ、Ｉｎ−Ｆ、Ｉｎ−Ｃｌ、Ｉｎ−Ｂｒ、Ｉｎ−Ｉ、Ｔｌ−Ｆ、Ｔｌ−Ｃｌ、Ｔｌ−Ｂｒ、Ｔｌ−Ｉ、Ｆｅ−Ｃｌ、Ｒｕ−Ｃｌ、Ｍｎ−ＯＨが挙げられる。
【０１４５】
前記Ｍにおいて、４価の金属原子を含む置換金属原子としては、例えば、ＴｉＦ2、ＴｉＣｌ2、ＴｉＢｒ2、ＴｉＩ2、ＺｒＣｌ2、ＨｆＣｌ2、ＣｒＣｌ2、ＳｉＦ2、ＳｉＣｌ2、ＳｉＢｒ2、ＳｉＩ2、ＧｅＦ2、ＧｅＣｌ2、ＧｅＢｒ2、ＧｅＩ2、ＳｎＦ2、ＳｎＣｌ2、ＳｎＢｒ2、ＳｎＩ2、Ｚｒ（ＯＨ）2、Ｈｆ（ＯＨ）2、Ｍｎ（ＯＨ）2、Ｓｉ（ＯＨ）2、Ｇｅ（ＯＨ）2、Ｓｎ（ＯＨ）2、ＴｉＲ2、ＣｒＲ2、ＳｉＲ2、ＧｅＲ2、ＳｎＲ2、Ｔｉ（ＯＲ）2、Ｃｒ（ＯＲ）2、Ｓｉ（ＯＲ）2、Ｇｅ（ＯＲ）2、Ｓｎ（ＯＲ）2（Ｒは脂肪族基または芳香族基を表す。）、ＴｉＯ、ＶＯ、ＭｎＯが挙げられる
【０１４６】
前記Ｍとしては、周期表５族〜１１族、かつ、第４周期〜第５周期に属する、２価の遷移金属、３価もしくは４価の金属ハロゲン化物または４価の金属酸化物であることが好ましく、その中でも、高い可視光透過率や安定性を達成することができることから、Ｃｕ、Ｎｉ、ＣｏおよびＶＯが特に好ましい。
【０１４７】
前記フタロシアニン系化合物は、下記式（ＶＩ）のようなフタロニトリル誘導体の環化反応により合成する方法が一般的に知られているが、得られるフタロシアニン系化合物は下記式（ＶＩＩ−１）〜（ＶＩＩ−４）のような４種の異性体の混合物となっている。本明細書では、特に断りのない限り、１種のフタロシアニン系化合物につき１種の異性体のみを例示しているが、他の３種の異性体についても同様に用いることができる。なお、これらの異性体は必要に応じて分離して用いることも可能であるが、本明細書では異性体混合物を一括して取り扱っている。
【０１４８】
【化１８】
2019189072.tif 000025
【０１４９】
【化１９】
2019189072.tif 000026
【０１５０】
前記化合物（Ｖ）の具体例としては、下記式（Ｖ−Ａ）〜（Ｖ−Ｊ）で表される基本骨格を有する、下記表６〜９に記載の（ｖ−１）〜（ｖ−６２）が挙げられる。
【０１５１】
【化２０】
2019189072.tif 000027
【０１５２】
【表６】
2019189072.tif 000028
【０１５３】
【表７】
2019189072.tif 000029
【０１５４】
【表８】
2019189072.tif 000030
【０１５５】
【表９】
2019189072.tif 000031
【０１５６】
［ポリメチン系化合物］
前記ポリメチン系化合物としては特に制限されないが、吸収極大波長を前記範囲に有する化合物が好ましい。このようなポリメチン系化合物としては、例えば、下記式（Ｓ−ａ）〜（Ｓ−ｃ）で表される化合物が挙げられる。
【０１５７】
【化２１】
2019189072.tif 000032
【０１５８】
前記Ａ-は１価の陰イオンを表す。該１価の陰イオンとしては特に限定されないが、例えば、Ｃｌ-、Ｂｒ-、Ｉ-、ＰＦ6-、ＣｌＯ4-、ＮＯ3-、ＢＦ4-、ＳＣＮ-、ＣＨ3ＣＯＯ-、ＣＨ3ＣＨ2ＣＯＯ-、メチルスルホン酸イオン、テトラフルオロメチルスルホン酸イオン、ナフタレンスルホン酸イオン、アントラセンスルホン酸イオン、Ｎ（ＳＯ2ＣＦ3）2-、Ｂ（Ｃ6Ｆ5）4-、Ｃ6Ｈ5ＳＯ3-、トルエンスルホン酸イオン、ＣＦ3ＣＯＯ-、ＣＦ3ＣＦ2ＣＯＯ-、ニッケルジチオラート系錯体イオン、銅ジチオラート系錯体イオンが挙げられる。
【０１５９】
前記複数あるＤはそれぞれ独立に、炭素原子、窒素原子、酸素原子または硫黄原子を表す。
【０１６０】
複数あるＲa〜Ｒiはそれぞれ独立に、水素原子、ハロゲン原子、水酸基、カルボキシ基、ニトロ基、アミノ基、アミド基、イミド基、シアノ基、シリル基、−Ｌ1、−Ｓ−Ｌ2、−ＳＳ−Ｌ2、−ＳＯ2−Ｌ3、−ＮＲgＲh基（ＲgおよびＲhはそれぞれ独立に、下記Ｌ2または−Ｃ（Ｏ）Ｒi基を表し、Ｒiは、下記Ｌ2を表す。）、−Ｎ＝Ｎ−Ｌ4、または、ＲbとＲc、ＲdとＲe、ＲeとＲf、ＲfとＲg、ＲgとＲhおよびＲhとＲiのうち少なくとも１つの組み合わせが結合した、下記式（ａ）〜（ｈ）で表される基から選ばれる基を表す。
【０１６１】
なお、前記式（Ｓ−ａ）〜（Ｓ−ｃ）中のＤ−（Ｒb）（Ｒc）は、便宜的にこのように記載しているのであり、必ずしもＤにＲbおよびＲcが結合しているわけではない。例えば、Ｄが窒素原子の場合、ＲbおよびＲcの一方は存在せず、Ｄが酸素原子場合、ＲbおよびＲcは両方とも存在せず、Ｄが硫黄原子場合、ＲbおよびＲcは両方とも存在しないか、または、ＲbおよびＲcの合計が４個となる。
【０１６２】
前記アミノ基、アミド基、イミド基およびシリル基は、炭素数１〜１２の脂肪族炭化水素基、炭素数１〜１２のハロゲン置換アルキル基、炭素数３〜１４の脂環式炭化水素基、炭素数６〜１４の芳香族炭化水素基、炭素数３〜１４の複素環基、ハロゲン原子、スルホ基、水酸基、シアノ基、ニトロ基、カルボキシ基、リン酸基およびアミノ基からなる群より選ばれる少なくとも１種の置換基Ｌ'を有してもよい。
【０１６３】
前記Ｌ1は、下記Ｌa〜Ｌiのいずれかである。
（Ｌa）前記置換基Ｌ'を有してもよい炭素数１〜１２の脂肪族炭化水素基
（Ｌb）前記置換基Ｌ'を有してもよい炭素数１〜１２のハロゲン置換アルキル基
（Ｌc）前記置換基Ｌ'を有してもよい炭素数３〜１４の脂環式炭化水素基
（Ｌd）前記置換基Ｌ'を有してもよい炭素数６〜１４の芳香族炭化水素基
（Ｌe）前記置換基Ｌ'を有してもよい炭素数３〜１４の複素環基
（Ｌf）前記置換基Ｌ'を有してもよい炭素数１〜９のアルコキシ基
（Ｌg）前記置換基Ｌ'を有してもよい炭素数１〜９のアシル基
（Ｌh）前記置換基Ｌ'を有してもよい炭素数２〜９のアルコキシカルボニル基
（Ｌi）前記置換基Ｌ'を有してもよい炭素数１〜１２のスルフィド基またはジスルフィド基
【０１６４】
前記Ｌ2は、水素原子または前記Ｌ1におけるＬa〜Ｌeのいずれかを表し、
前記Ｌ3は、水素原子または前記Ｌ1におけるＬa〜Ｌeのいずれかを表し、
前記Ｌ4は、前記Ｌ1におけるＬa〜Ｌeのいずれかを表す。
【０１６５】
【化２２】
2019189072.tif 000033
【０１６６】
式（ａ）〜（ｈ）中、ＲxおよびＲyは炭素原子を表し、
複数あるＲA〜ＲLはそれぞれ独立に、水素原子、ハロゲン原子、水酸基、カルボキシ基、ニトロ基、アミノ基、アミド基、イミド基、シアノ基、シリル基、−Ｌ1、−Ｓ−Ｌ2、−ＳＳ−Ｌ2、−ＳＯ2−Ｌ3、−ＮＲgＲh基（ＲgおよびＲhはそれぞれ独立に、Ｌ2または−Ｃ（Ｏ）Ｒi基を表し、Ｒiは、Ｌ2を表す。）または−Ｎ＝Ｎ−Ｌ4（Ｌ1〜Ｌ4は、前記Ｒa〜ＲiにおけるＬ1〜Ｌ4と同義である。）を表し、前記アミノ基、アミド基、イミド基およびシリル基は、前記置換基Ｌ'を有してもよい。
【０１６７】
Ｚa〜ＺcおよびＹa〜Ｙdはそれぞれ独立に、水素原子；ハロゲン原子；水酸基；カルボキシ基；ニトロ基；アミノ基；アミド基；イミド基；シアノ基；シリル基；−Ｌ1；−Ｓ−Ｌ2；−ＳＳ−Ｌ2；−ＳＯ2−Ｌ3；−ＮＲgＲh基（ＲgおよびＲhはそれぞれ独立に、Ｌ2または−Ｃ（Ｏ）Ｒi基を表し、Ｒiは、Ｌ2を表す。）；−Ｎ＝Ｎ−Ｌ4（Ｌ1〜Ｌ4は、前記Ｒa〜ＲiにおけるＬ1〜Ｌ4と同義である。）；Ｚ同士もしくはＹ同士のうち隣接した二つが相互に結合して形成される、炭素数６〜１４の芳香族炭化水素基；Ｚ同士もしくはＹ同士のうち隣接した二つが相互に結合して形成される、窒素原子、酸素原子もしくは硫黄原子を少なくとも１つ含んでいてもよい５〜６員環の脂環式炭化水素基；または、Ｚ同士もしくはＹ同士のうち隣接した二つが相互に結合して形成される、窒素原子、酸素原子もしくは硫黄原子を少なくとも１つ含む、炭素数３〜１４の複素芳香族炭化水素基；を表し、これらの芳香族炭化水素基、脂環式炭化水素基および複素芳香族炭化水素基は、炭素数１〜９の脂肪族炭化水素基またはハロゲン原子を有してもよく、前記アミノ基、アミド基、イミド基およびシリル基は、前記置換基Ｌ'を有していてもよい。
【０１６８】
前記Ｚa〜ＺcおよびＹa〜Ｙdにおける、Ｚ同士もしくはＹ同士が相互に結合して形成される、炭素数６〜１４の芳香族炭化水素基としては、例えば、フェニル基、トリル基、キシリル基、メシチル基、クメニル基、１−ナフチル基、２−ナフチル基、アントラセニル基、フェナントリル基、アセナフチル基、フェナレニル基、テトラヒドロナフチル基、インダニル基、ビフェニリル基が挙げられる。
【０１６９】
前記Ｚa〜ＺcおよびＹa〜Ｙdにおける、Ｚ同士もしくはＹ同士が相互に結合して形成される、窒素原子、酸素原子もしくは硫黄原子を少なくとも１つ含んでもよい５〜６員環の脂環式炭化水素基としては、例えば、シクロブチル基、シクロペンチル基、シクロヘキシル基、シクロヘプチル基およびシクロオクチル基等のシクロアルキル基；ノルボルナン基およびアダマンタン基等の多環脂環式基；テトラヒドロフラン、ピロリン、ピロリジン、イミダゾリン、ピペリジン、ピペラジン、モルホリンからなる基等の複素環が挙げられる。
【０１７０】
前記Ｚa〜ＺcおよびＹa〜Ｙdにおける、Ｚ同士もしくはＹ同士が相互に結合して形成される、炭素数３〜１４の複素芳香族炭化水素基としては、例えば、フラン、チオフェン、ピロール、ピラゾール、イミダゾール、トリアゾール、オキサゾール、オキサジアゾール、チアゾール、チアジアゾール、インドール、インドリン、インドレニン、ベンゾフラン、ベンゾチオフェン、カルバゾール、ジベンゾフラン、ジベンゾチオフェン、ピリジン、ピリミジン、ピラジン、ピリダジン、キノリン、イソキノリン、アクリジンまたはフェナジンからなる基が挙げられる。
【０１７１】
前記置換基Ｌ'を有してもよいアミノ基としては、例えば、アミノ基、エチルアミノ基、ジメチルアミノ基、メチルエチルアミノ基、ジブチルアミノ基、ジイソプロピルアミノ基が挙げられる。
【０１７２】
前記置換基Ｌ'を有してもよいアミド基としては、例えば、アミド基、メチルアミド基、ジメチルアミド基、ジエチルアミド基、ジプロピルアミド基、プロピルトリフルオロメチルアミド基、ジイソプロピルアミド基、ジブチルアミド基、α−ラクタム基、β−ラクタム基、γ−ラクタム基、δ−ラクタム基が挙げられる。
【０１７３】
前記置換基Ｌ'を有してもよいイミド基としては、例えば、イミド基、メチルイミド基、エチルイミド基、ジエチルイミド基、ジプロピルイミド基、ジイソプロピルイミド基、ジブチルイミド基が挙げられる。
【０１７４】
前記置換基Ｌ'を有してもよいシリル基としては、例えば、トリメチルシリル基、ｔｅｒｔ−ブチルジメチルシリル基、トリフェニルシリル基、トリエチルシリル基が挙げられる。
【０１７５】
前記−Ｓ−Ｌ2としては、例えば、チオール基、メチルスルフィド基、エチルスルフィド基、プロピルスルフィド基、ブチルスルフィド基、イソブチルスルフィド基、ｓｅｃ−ブチルスルフィド基、ｔｅｒｔ−ブチルスルフィド基、フェニルスルフィド基、２，６−ジ−ｔｅｒｔ−ブチルフェニルスルフィド基、２，６−ジフェニルフェニルスルフィド基、４−クミルフェニルスルフィド基が挙げられる。
【０１７６】
前記−ＳＳ−Ｌ2としては、例えば、ジスルフィド基、メチルジスルフィド基、エチルジスルフィド基、プロピルジスルフィド基、ブチルジスルフィド基、イソブチルジスルフィド基、ｓｅｃ−ブチルジスルフィド基、ｔｅｒｔ−ブチルジスルフィド基、フェニルジスルフィド基、２，６−ジ−ｔｅｒｔ−ブチルフェニルジスルフィド基、２，６−ジフェニルフェニルジスルフィド基、４−クミルフェニルジスルフィド基が挙げられる。
【０１７７】
前記−ＳＯ2−Ｌ3としては、例えば、スルホ基、メシル基、エチルスルホニル基、ｎ−ブチルスルホニル基、ｐ−トルエンスルホニル基が挙げられる。
【０１７８】
前記−Ｎ＝Ｎ−Ｌ4としては、例えば、メチルアゾ基、フェニルアゾ基、ｐ−メチルフェニルアゾ基、ｐ−ジメチルアミノフェニルアゾ基が挙げられる。
【０１７９】
前記ポリメチン系化合物の具体例としては、前記式（Ｓ−ａ）〜（Ｓ−ｃ）で表される基本骨格を有する、下記表１０に記載の（ｓ−１）〜（ｓ−２４）が挙げられる。
【０１８０】
【表１０】
2019189072.tif 000034
【０１８１】
例えば、表１０の化合物（ｓ−８）において、ＹbおよびＹcの欄にまたがって記載の「ｔｒｉｍｅｔｈｙｌｅｎｅ」は、ＹbおよびＹcが結合して、トリメチレン基を形成し、前記式（ｓ−ｂ）において、Ｚbに結合している炭素、Ｙbに結合している炭素、および、Ｙcに結合している炭素とともに、６員環を形成していることを意味する。
表１０中の同様の記載は同様の意味を有する。
【０１８２】
赤外線吸収剤は、一般的に知られている方法で合成すればよく、例えば、特許第３３６６６９７号公報、特許第２８４６０９１号公報、特許第２８６４４７５号公報、特許第３７０３８６９号公報、特開昭６０−２２８４４８号公報、特開平１−１４６８４６号公報、特開平１−２２８９６０号公報、特許第４０８１１４９号公報、特開昭６３−１２４０５４号公報、「フタロシアニン−化学と機能−」（アイピーシー、１９９７年）、特開２００７−１６９３１５号公報、特開２００９−１０８２６７号公報、特開２０１０−２４１８７３号公報、特許第３６９９４６４号公報、特許第４７４０６３１号公報、国際公開第２０１３／０５４８６４号、国際公開第２０１５／０２５７７９号、国際公開第２０１７／０５１８６７号等に記載されに記載されている方法を参照して得ることができる。
【０１８３】
〈紫外線吸収剤〉
前記紫外線吸収剤としては、例えば、アゾメチン系化合物、インドール系化合物、トリアゾール系化合物、トリアジン系化合物、オキサゾール系化合物、メロシアニン系化合物、シアニン系化合物、ナフタルイミド系化合物、オキサジアゾール系化合物、オキサジン系化合物、オキサゾリジン系化合物、ナフタル酸系化合物、スチリル系化合物、アントラセン系化合物、環状カルボニル系化合物が挙げられる。
【０１８４】
前記紫外線吸収剤は、好ましくは３５０〜４１０ｎｍ、より好ましくは３６０〜４０５ｎｍ、さらに好ましくは３７０〜４００ｎｍの範囲に吸収極大波長を有する。前記範囲に吸収極大波長を有する紫外線吸収剤を用いることで、要件（Ｋ）を満たす光学フィルターを容易に得ることができる。
前記吸収極大波長は、紫外線吸収剤をジクロロメタン中に溶解させた溶液を用いて測定することができる。
【０１８５】
〈吸収層〉
前記基板は、前記吸収層を有することがより好ましい。該吸収層は、基板に１層含まれていてもよく、２層以上含まれていてもよい。２層以上含まれる場合、該吸収層は連続していてもよく、他の層を介していてもよく、例えば、前記支持基板の一方の面側のみに存在していてもよく、前記支持基板の両面に存在していてもよい。
【０１８６】
前記基板は、前記要件（Ｈ）および（Ｊ）を満たす光学フィルターを容易に得ることができる等の点から、好ましくは波長６７０〜９５０ｎｍ、より好ましくは波長６８０〜９００ｎｍ、さらに好ましくは波長６８５〜８００ｎｍ、特に好ましくは６９０〜７６５ｎｍに吸収極大波長を有する。
【０１８７】
前記基板が前記赤外線吸収剤を含有する場合、吸収極大波長が異なる二種以上の赤外線吸収剤を用いることが好ましい。これにより赤色付近の色の入射角依存性がより改良され、視感度補正により優れる光学フィルターを容易に得ることができる。
赤外線吸収剤は消衰係数ｋの波長依存性が固有であり、可視光で高透過率を維持し、吸収作用によって優れた視感度補正を有する吸収帯域を確保するために、ジクロロメタン中に溶解させた際に、波長６８５〜７１０ｎｍに吸収極大波長λ（ＤＡ＿Ｔｍｉｎ）を有する第１の赤外線吸収剤（ＤＡ）と、波長７１０〜７６５ｎｍに吸収極大波長λ（ＤＢ＿Ｔｍｉｎ）を有する第２の赤外線吸収剤（ＤＢ）とを含むことがより好ましい。これにより、可視光での高い透過率を維持しつつ、視感度補正に優れる光学フィルターを容易に得ることができる。
【０１８８】
赤外吸収剤（ＤＡ）および赤外吸収剤（ＤＢ）は、前記赤外線吸収剤より波長が所定の範囲にある赤外線吸収剤を適宜選択すればよく、特に限定されないが、特許第３３６６６９７号公報、特許第２８４６０９１号公報、特許第２８６４４７５号公報、特許第３７０３８６９号公報、特開昭６０−２２８４４８号公報、特開平１−１４６８４６号公報、特開平１−２２８９６０号公報、特許第４０８１１４９号公報、特開昭６３−１２４０５４号公報、「フタロシアニン−化学と機能−」（アイピーシー、１９９７年）、特開２００７−１６９３１５号公報、特開２００９−１０８２６７号公報、特開２０１０−２４１８７３号公報、特許第３６９９４６４号公報、特許第４７４０６３１号公報、国際公開第２０１３／０５４８６４号、国際公開第２０１５／０２５７７９号、国際公開第２０１７／０５１８６７号等に記載されている色素を選択すればよい。
【０１８９】
前記基板は、下記要件（Ｎ）または（Ｏ）を満たすことが好ましく、下記要件（Ｎ）および（Ｏ）を満たすことが好ましい。
要件（Ｎ）：基板の垂直方向から測定した場合の、波長７７０ｎｍの無偏光光線の透過率が６０％以下
要件（Ｏ）：基板の垂直方向から測定した場合の波長７８０〜８００ｎｍの無偏光光線の平均透過率が６０％以上
【０１９０】
要件（Ｎ）における、波長７７０ｎｍの無偏光光線の透過率は、より好ましくは５０％以下、さらに好ましくは４６％以下である。基板が前記透過率を有していると、人間の目には見えにくい７７０ｎｍの光による赤みの画像不良を低減でき、視感度補正に優れる光学フィルターを容易に得ることができる。
【０１９１】
要件（Ｏ）における、波長７８０〜８００ｎｍの無偏光光線の平均透過率は、より好ましくは７０％以上、さらに好ましくは７５％以上、より好ましくは７７％以上、特に好ましくは９０％以上である。基板が前記透過率を有していると、光学フィルターが不要な近赤外線を吸収することによる、固体撮像装置、センサーモジュール、カメラモジュール等の温度上昇をより低減することができる。
【０１９２】
前記基板は、赤外線に対して吸収特性が低いことが好ましく、下記要件（Ｒ）を満たすことが好ましい。
要件（Ｒ）：波長８２０〜１６００ｎｍにおいて、基板の垂直方向から測定した場合の無偏光光線の平均透過率が７０％以上
基板が前記平均透過率を有していると、光学フィルターが不要な赤外線を吸収することによる、固体撮像装置、センサーモジュール、カメラモジュール等の温度上昇をより低減することができる。
前記平均透過率は、より好ましくは８０％以上、さらに好ましくは８５％以上、特に好ましくは８９％以上である。
【０１９３】
前記基板は、前記紫外線吸収剤を有し、３９０〜４３０ｎｍの波長範囲において、基板の垂直方向から測定した場合の無偏光光線の透過率が５０％となることが好ましい。この範囲に透過率５０％となる光学特性を有することで、青色付近の色の入射角依存性が改良され、視感度補正により優れる光学フィルターを容易に得ることができる。また、紫外線吸収剤を有することにより、要件（Ｋ）および（Ｌ）を満たす光学フィルターを容易に得ることができるため好ましい。
【０１９４】
＜誘電体多層膜＞
本フィルターは、図１（Ａ）のように、前記基板の一方の面に誘電体多層膜を有してもよく、図１（Ｂ）〜（Ｄ）のように、複数の誘電体多層膜を有してもよい。
誘電体多層膜としては、高屈折率材料層と中屈折率材料層と低屈折率材料層から適宜選ばれる複数種の層を積層した誘電体多層膜、連続的に屈折率を変化させた構造を有する層などが挙げられる。
【０１９５】
高屈折率材料層を構成する材料としては、屈折率が２．０以上の材料を用いることができ、通常、屈折率が２．０〜３．６である材料が選択される。なお、本発明において、屈折率は５５０ｎｍにおける値を表す。
前記高屈折率材料層を構成する材料としては、例えば、酸化チタン、酸化ジルコニウム、酸化タンタル、酸化ニオブ、酸化ランタン、酸化亜鉛、硫化亜鉛、チタン酸バリウム、ケイ素等を主成分とし、水素、酸化チタン、酸化ニオブ、酸化ハフニウム、酸化錫および／または酸化セリウム等を少量（例えば、主成分に対して０〜１０質量％）含有させたもの；環状（ポリ）オレフィン系樹脂、芳香族ポリエーテル系樹脂、ポリイミド系樹脂、ポリカーボネート系樹脂、ポリエステル系樹脂、ポリアミド（アラミド）系樹脂、ポリサルホン系樹脂、ポリエーテルサルホン系樹脂、ポリパラフェニレン系樹脂、ポリアミドイミド系樹脂、ポリエチレンナフタレート系樹脂、フッ素化芳香族ポリマー系樹脂、（変性）アクリル系樹脂、エポキシ系樹脂、シルセスキオキサン系紫外線硬化型樹脂、マレイミド系樹脂、脂環エポキシ熱硬化型樹脂、ポリエーテルエーテルケトン系樹脂、ポリアリレート系樹脂、アリルエステル系硬化型樹脂、アクリル系紫外線硬化型樹脂、ビニル系紫外線硬化型樹脂およびゾルゲル法により形成されたシリカを主成分とする樹脂等の樹脂に前記酸化チタン、酸化ジルコニウム、酸化タンタル、酸化ニオブ、酸化ランタン、酸化イットリウム、酸化亜鉛、硫化亜鉛、酸化インジウム、チタン酸バリウム等を分散させたものが挙げられる。
【０１９６】
低屈折率材料層を構成する材料としては、屈折率が１．６未満の材料を用いることができ、通常、屈折率が１．２〜１．６未満である材料が選択される。このような材料としては、例えば、シリカ、フッ化ランタン、フッ化マグネシウム、六フッ化アルミニウムナトリウム；環状（ポリ）オレフィン系樹脂、芳香族ポリエーテル系樹脂、ポリイミド系樹脂、ポリカーボネート系樹脂、ポリエステル系樹脂、ポリアミド（アラミド）系樹脂、ポリサルホン系樹脂、ポリエーテルサルホン系樹脂、ポリパラフェニレン系樹脂、ポリアミドイミド系樹脂、ポリエチレンナフタレート系樹脂、フッ素化芳香族ポリマー系樹脂、（変性）アクリル系樹脂、エポキシ系樹脂、シルセスキオキサン系紫外線硬化型樹脂、マレイミド系樹脂、脂環エポキシ熱硬化型樹脂、ポリエーテルエーテルケトン系樹脂、ポリアリレート系樹脂、アリルエステル系硬化型樹脂、アクリル系紫外線硬化型樹脂、ビニル系紫外線硬化型樹脂およびゾルゲル法により形成されたシリカを主成分とする樹脂等の樹脂；シリカ、アルミナ、フッ化ランタン、フッ化マグネシウムおよび／または六フッ化アルミニウムナトリウムを前記樹脂に分散させたものが挙げられる。
【０１９７】
中屈折率材料層を構成する材料としては、屈折率が１．６以上２．０未満の材料を用いることができる。このような材料としては、例えば、アルミナ、酸化ビスマス、酸化ユーロピウム、酸化イッテリウム、酸化イッテルビウム、酸化サマリウム、酸化インジウム、酸化マグネシウム、酸化モリブデン；これらの材料と前記高屈折率材料層の材料および／または前記低屈折率材料層の材料とを混合したもの；前記高屈折率材料層の材料と前記低屈折率材料層の材料を混合したものが挙げられる。
【０１９８】
前記誘電体多層膜は、１〜１００ｎｍ程度の金属層および／または半導体層を有してもよい。これらの層を構成する材料としては、屈折率が０．１〜５．０の材料を用いることができる。このような材料としては、金、銀、銅、亜鉛、アルミニウム、タングステン、チタン、マグネシウム、ニッケル、シリコン、水素化シリコン、ゲルマニウムが挙げられる。これら金属層および半導体層は、可視光領域の波長の消衰係数が高い傾向にあるため、これらの層を設ける場合には、厚みが１〜２０ｎｍ程度の薄い層であることが好ましい。
【０１９９】
高屈折率材料層、中屈折率材料層および／または低屈折率材料層を積層する方法については、これらの材料層を積層した誘電体多層膜が形成される限り特に制限はない。例えば、基板上に、直接、ＣＶＤ法、スパッタ法、真空蒸着法、イオンアシスト蒸着法またはイオンプレーティング法等により、高屈折率材料層と低屈折率材料層とを交互に積層した誘電体多層膜を形成することができる。樹脂を含む層を積層する場合、前述の基板の成形方法と同様に溶融成形またはキャスト成形などにより、好ましくはスピンコート、ディップコート、スリットコート、グラビアコートなどにより形成することができる。
【０２００】
前記誘電体多層膜は、各層を構成する材料種、各層の厚さ、積層の順番、ならびに積層数等を適切に選択することで、その光学特性を調整することができる。
前記誘電体多層膜は、波長１２００〜１６００ｎｍ以下の赤外線に高い反射率を有することが好ましく、下記要件（Ｐ）および（Ｑ）を満たすことがより好ましい。
【０２０１】
要件（Ｐ）：波長７２０〜１１００ｎｍにおいて、誘電体多層膜の垂直方向から測定した場合の無偏光光線の平均透過率が１０％以下である
要件（Ｐ）を満たすことにより、本フィルターを固体撮像装置、センサーモジュール、カメラモジュール等に使用した場合、人間の目に見えにくい、または見えない近赤外線を遮蔽することができ、良好な画像や、距離情報等を容易に得ることができる。また、誘電体多層膜によれば、光を吸収するのではなく反射することにより遮蔽できるため、撮像装置やモジュール等の温度上昇を抑制でき、暗電流を抑制することができる。
前記平均透過率は、好ましくは６％以下、より好ましくは２％以下である。前記平均透過率は、低ければ低い方が好ましく、例えば、下限は０％である。
【０２０２】
要件（Ｑ）：波長１２００〜１６００ｎｍにおいて、誘電体多層膜の垂直方向から測定した場合の無偏光光線の平均透過率が１０％以下である
要件（Ｑ）を満たすことにより、本フィルターを固体撮像装置、センサーモジュール、カメラモジュール等に使用した場合、外光による撮像装置やモジュール等の温度上昇を抑制でき、暗電流を抑制することができる。
また、要件（Ｑ）を満たすフィルターを用いることで、波長１２００〜１６００ｎｍを用いるＬＩＤＡＲを備えた被写体を撮像した場合であっても、該被写体が発する光によって、固体撮像装置、センサーモジュール、カメラモジュール等が破壊される現象を抑制することができる。
前記平均透過率は、好ましくは６％以下、より好ましくは２％以下である。前記平均透過率は、低ければ低い方が好ましく、例えば、下限は０％である。
【０２０３】
光学フィルターに含まれる多数の誘電体多層膜のうち、一つの誘電体多層膜のみが、要件（Ｐ）および（Ｑ）を満たしてもよいが、より好ましくは光学フィルターが有する全ての誘電体多層膜を併せた特性として要件（Ｐ）および（Ｑ）を満たすことが好ましい。
【０２０４】
前記要件（Ｐ）や（Ｑ）を満たす誘電体多層膜は、高屈折率材料層、中屈折率材料層および低屈折率材料層を構成する材料種、これら各層の厚さ、積層の順番、ならびに、積層数を、基板を含めた誘電体多層膜の等価アドミタンスＹEを元に適切に選択することで形成することができる。
【０２０５】
光学フィルターの入射側に設けたＬ層からなる反射防止層の等価アドミタンスＹEは以下の式で表される。
【０２０６】
【数１】
2019189072.tif 000035
【０２０７】
前記式中、Ｍjは、光が入射する最初の膜を１番目とし、基板側に向かってｊ番目に位置する層の特性マトリクスであり、ｎmは基板の屈折率である。Ｍjは以下の式で表される。
【０２０８】
【数２】
2019189072.tif 000036
【０２０９】
前記式中、ｎjはｊ番目の層の屈折率であり、ｄjはｊ番目の層の物理膜厚であり、λは光の波長であり、ｉは複素数を表す。
【０２１０】
光学フィルターの出射側に設けたｑ層からなる反射防止層の等価アドミタンスＹ'Eは、入射側の等価アドミタンスと同様に、以下の式で表される。
【０２１１】
【数３】
2019189072.tif 000037
【０２１２】
前記式中、Ｍj'は、光が出射する最後の層（出射側最外層）を１番目とし、基板側に向かって第ｊ層目に位置する層の特性マトリクスであり、ｎmは基板の屈折率である。Ｍj'は以下の式で表される。
【０２１３】
【数４】
2019189072.tif 000038
【０２１４】
前記式中、ｎjはj番目の層の屈折率であり、ｄjはj番目の層の物理膜厚であり、λは光の波長であり、iは複素数を表す。
【０２１５】
前記条件を最適化するには、例えば、光学薄膜設計ソフト（例えば、Ｅｓｓｅｎｔｉａｌ  Ｍａｃｌｅｏｄ、Ｔｈｉｎ  Ｆｉｌｍ  Ｃｅｎｔｅｒ社製）を用い、反射防止機能を発現したい可視光領域の等価アドミタンスを低く、かつ赤外線領域の等価アドミタンスを高く得られるようにパラメーターを設定すればよい。ここで、光学フィルターが有する光の入射面側および出射面側の誘電体多層膜の設計に関し、以下の式で表される、基板を含めた誘電体多層膜の等価アドミタンスと空気の屈折率との差の絶対値（Δｎ）は、反射防止機能を発現したい波長において、好ましくは０．４以下、より好ましくは０．３以下、さらに好ましくは０．２以下である。また反射機能を発現したい波長においては、好ましくは２．０以上、より好ましくは１０以上、さらに好ましくは２０以上である。
【０２１６】
【数５】
2019189072.tif 000039
【０２１７】
また、波長４４０〜５８０ｎｍの可視光透過率が高く、かつ、波長１２００〜１６００ｎｍの赤外線透過率が低い等価アドミタンスを両立する誘電体多層膜を得るために、光学膜厚５〜８０ｎｍの薄膜層を、好ましくは４層以上、より好ましくは１０層以上、特に好ましくは１４層以上有することが望ましい。前記光学膜厚とは、（層の物理膜厚）×（層の屈折率の実部）で表される物理量である。光学膜厚５〜８０ｎｍの薄膜層を有することで、反射帯域の波長の１／３の波長の透過率の低下を抑制することができ、波長４４０〜５８０ｎｍの可視光透過率が高い誘電体多層膜が得られる。また、波長１２００〜１６００ｎｍの赤外線透過率が低い等価アドミタンスを有する誘電体多層膜を得るために、光学膜厚２５０〜４００ｎｍの層を好ましくは１４層以上、より好ましくは１６層以上、さらに好ましくは１８層以上有することが望ましい。
【０２１８】
また、波長４４０〜５８０ｎｍの可視光透過率が高く、かつ、波長７２０〜１１００ｎｍの赤外線透過率が低い等価アドミタンスを両立する誘電体多層膜を得るために、波長７２０〜１１００ｎｍの１／４の波長に相当する光学膜厚１８０〜２７５ｎｍの層を好ましくは１４層以上、より好ましくは１６層以上、さらに好ましくは１８層以上有することが望ましい。
【０２１９】
例えば、波長４４０〜５８０ｎｍの可視光透過率が高く、かつ、波長１２００〜１６００ｎｍの近赤外線透過率が低い等価アドミタンスを両立する誘電体多層膜と、４４０〜５８０ｎｍの可視光透過率が高く、かつ、波長７２０〜１１００ｎｍの赤外線透過率が低い等価アドミタンスを両立する誘電体多層膜と、基板を適切に組み合わせることで、要件（Ａ）、要件（Ｂ）、要件（Ｃ）を満たすことができる。
【０２２０】
ここで、誘電体多層膜と反射率Ｒは以下の式で表される関係にある。
【０２２１】
【数６】
2019189072.tif 000040
【０２２２】
前記式中、ｎ0は入射媒質の屈折率、（    ）*は(    )内の複素共役を表す。
前記式より、光学フィルターの空気中の反射率Ｒを測定することにより、光学フィルターが有する基板を含めた誘電体多層膜の等価アドミタンスを求めることができる。求められる等価アドミタンスは共役解であるが、どちらの共役解もΔｎが前記範囲であることが好ましい。
【０２２３】
＜その他の機能膜＞
本フィルターは、本発明の効果を損なわない範囲において、基板と誘電体多層膜との間、基板の誘電体多層膜が設けられた面と反対側の面、または誘電体多層膜の基板が設けられた面と反対側の面に、基板や誘電体多層膜の表面硬度の向上、耐薬品性の向上、帯電防止、傷消しなどの目的で、反射防止層、ハードコート膜、帯電防止膜などの機能膜を適宜設けることができる。
本フィルターは、前記機能膜を１層含んでもよく、２層以上含んでもよい。本フィルターが前記機能膜を２層以上含む場合には、同様の層を２層以上含んでもよいし、異なる層を２層以上含んでもよい。
【０２２４】
機能膜を積層する方法としては特に制限されないが、反射防止剤、ハードコート剤および／または帯電防止剤等のコーティング剤などを基板や誘電体多層膜に、前記と同様に溶融成形またはキャスト成形する方法等を挙げることができる。
【０２２５】
また、前記コーティング剤などを含む硬化性組成物をバーコーター等で基板や誘電体多層膜上に塗布した後、紫外線照射等により硬化することによっても製造することができる。
【０２２６】
前記コーティング剤としては、紫外線（ＵＶ）／電子線（ＥＢ）硬化型樹脂や熱硬化型樹脂などが挙げられ、具体的には、ビニル化合物類や、ウレタン系、ウレタンアクリレート系、アクリレート系、エポキシ系およびエポキシアクリレート系樹脂などが挙げられる。これらのコーティング剤を含む前記硬化性組成物としては、ビニル系、ウレタン系、ウレタンアクリレート系、アクリレート系、エポキシ系およびエポキシアクリレート系硬化性組成物などが挙げられる。
【０２２７】
前記硬化性組成物は重合開始剤を含んでいてもよい。該重合開始剤としては、公知の光重合開始剤や熱重合開始剤を用いることができ、光重合開始剤と熱重合開始剤を併用してもよい。
重合開始剤は、１種単独で用いてもよいし、２種以上を用いてもよい。
【０２２８】
前記硬化性組成物中、重合開始剤の配合割合は、硬化性組成物の全量を１００質量％とした場合、好ましくは０．１〜１０質量％、より好ましくは０．５〜１０質量％、さらに好ましくは１〜５質量％である。重合開始剤の配合割合が前記範囲にあると、硬化性組成物の硬化特性および取り扱い性に優れ、所望の硬度を有する反射防止層、ハードコート膜、帯電防止膜などの機能膜を容易に得ることができる。
【０２２９】
前記硬化性組成物には有機溶剤を加えてもよく、有機溶剤としては、公知の溶剤を使用することができる。有機溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン、プロピレングリコールモノメチルエーテルアセテート、プロピレングリコールモノエチルエーテルアセテート等のエステル類；エチレングリコールモノメチルエーテル、ジエチレングリコールモノブチルエーテル等のエーテル類；ベンゼン、トルエン、キシレン等の芳香族炭化水素類；ジメチルホルムアミド、ジメチルアセトアミド、Ｎ−メチルピロリドン等のアミド類を挙げることができる。
これら溶剤は、１種単独で用いてもよいし、２種以上を併用してもよい。
【０２３０】
前記機能膜の厚さは、好ましくは０．９〜３０μｍ、さらに好ましくは０．９〜２０μｍ、特に好ましくは０．９〜５μｍである。
【０２３１】
また、基板と機能膜および／または誘電他多層膜との密着性や、機能膜と誘電体多層膜との密着性を上げる目的で、基板、機能膜または誘電体多層膜の表面にコロナ処理やプラズマ処理等の表面処理をしてもよい。
【０２３２】
＜光学フィルターの用途＞
本フィルターは、薄く、優れた視感度補正特性を有し、かつ中赤外線領域にわたるカット特性を有し、暗電流抑制効果を有する。したがって、カメラモジュール等の固体撮像素子の視感度補正用として有用である。特に、ブラックシリコンや有機光電変換素子を有する撮像素子に有用であり、デジタルスチルカメラ、携帯電話用カメラ、スマートフォン用カメラ、デジタルビデオカメラ、ＰＣカメラ、監視カメラ、自動車用カメラ、テレビ、カーナビ、携帯情報端末、パソコン、ビデオゲーム、携帯ゲーム機、指紋認証システム、環境光センサー、距離測定センサー、虹彩認証システム、顔認証システム、距離測定カメラ、デジタルミュージックプレーヤー等に有用である。
【０２３３】
本フィルターを撮像装置や各種モジュールに用いる場合の各部材の配置の一例を図５に示す。この図５では、本フィルター１は、レンズ３２、撮像素子（イメージセンサー）２４と共に構成される。光学フィルター１は図５（Ａ）のようにレンズの前方に位置しても、図５（Ｂ）のようにレンズの後方に位置してもよい。また、本フィルターは、図６（Ａ）のようにフレネルゾーンプレート、フレネルレンズなどのレンズとしての役割を有する光学素子３３を用いたレンズレスの固体撮像装置やモジュールに用いてもよい。
【０２３４】
前記カメラモジュールやセンサーモジュールとしては、例えば、本フィルターを具備し、イメージセンサーや焦点調整機構、位相検出機構、距離測定機構、虹彩認証機構、静脈認証機構、顔認証機構、血流量計、酸化型または還元型ヘモグロビン量計、植生指数計等を備え、画像や情報を電気信号として出力する装置が挙げられる。このようなモジュールとしては、図５のようにレンズを有する構成でもよいし、図６のようにレンズを有さない構成でもよい。
【０２３５】
前記固体撮像素子を構成する部材としては、シリコン、ブラックシリコン、有機光電変換膜などの特定の波長の光を電荷に変換する光電変換素子が使用される。本フィルターは、ブラックシリコンや有機光電変換膜などの暗電流の抑制が難しい固体撮像素子を用いる用途に好適に用いられる。
【０２３６】
［ブラックシリコン］
本フィルターを用いた撮像装置の受光部にはブラックシリコンを用いてもよい。ブラックシリコンは、例えば、シリコンウエハに、特定の雰囲気下でレーザー照射することにより、シリコン表面に微小スパイクを形成することで得ることができる。ブラックシリコンを用いた場合、シリコンフォトダイオードを用いた場合に比べ、近赤外線領域の受光感度が高くなる等のため、ブラックシリコンは、近赤外線を用いた撮像素子により好適に用いられる。
ブラックシリコン用いたＣＭＯＳの市販品としては、ＳｉＯｎｙｘ社ＸＱＥシリーズ等が挙げられる。
【０２３７】
［有機光電変換膜］
本フィルターを用いた撮像装置の受光部には、有機光電変換膜を用いてもよい。有機光電変換膜とは、特定の波長の光を吸収し、電流または電圧を生じる有機製の膜である。シリコンフォトダイオードを用いた撮像素子では、可視域または近赤外線領域に吸収を持つため、画素ごとにカラーフィルターを用いて光を減衰する必要があるが、有機光電変換膜では、特定の波長毎に感度を持つ画素を作製することができることから、光を減衰する必要が不要となり、色再現性向上等の点でより好ましい。有機光電変換膜を用いた撮像素子は、国際公開第２０１６／１１７３８１号、国際公開第２０１７／０７７７９０号等に記載の方法で得ることができる。
【０２３８】
［暗電流］
暗電流とは、撮像素子に全く光が当たっていない状態でも撮像素子に生じる電流であり、ランダムな電気信号として出力される。そのため、ノイズとして画像不良を招く。光電変換素子のギャップが小さい場合、価電子帯の電子が熱的に励起されて伝導帯に分布しやすいことが暗電流発生の原因となる。暗電流は撮像装置や各種モジュールの構造、材料によって異なるが、例えば次式のように近似できる場合がある。
【０２３９】
【数７】
2019189072.tif 000041
Ｉ（ｔ）:暗電流、Ｃ:ピクセルの受講面積に関する定数、Ｔ:絶対温度、Ｅｇ:光電変換素子のエネルギーバンドギャップ、ｋ:ボルツマン定数
【０２４０】
式（１４）のとおり、暗電流は通常、温度が上昇するにつれ増加する傾向にある。そのため、温度上昇を抑制することは暗電流抑制の一手段となる。本フィルターは、視感度補正に優れることに加え、赤外線領域の広い範囲に高い反射特性を有し、外光による温度上昇を抑制することができるため、暗電流抑制効果を有すると考えられる。
【実施例】
【０２４１】
以下、実施例に基づいて本発明をより具体的に説明するが、本発明はこれら実施例に何ら限定されない。なお、「部」は、特に断りのない限り「質量部」を意味する。また、各物性値の測定方法および物性の評価方法は以下のとおりである。【０２４２】
＜分子量＞
樹脂の分子量は、東ソー（株）製ＧＰＣ装置（ＨＬＣ−８２２０型、カラム：ＴＳＫｇｅｌα−Ｍ、展開溶剤：ＴＨＦ）を用い、標準ポリスチレン換算の重量平均分子量（Ｍｗ）および数平均分子量（Ｍｎ）を測定した。【０２４３】
＜ガラス転移温度（Ｔｇ）＞
エスアイアイ・ナノテクノロジーズ（株）製の示差走査熱量計（ＤＳＣ６２００）を用いて、昇温速度：毎分２０℃、窒素気流下で測定した。【０２４４】
＜分光透過率＞
光学フィルターの各波長域における透過率は、（株）日立ハイテクノロジーズ製の分光光度計（Ｕ−４１００）を用いて測定した。
ここで、光学フィルターの垂直方向から測定した場合の透過率は、図２（Ａ）のように、光学フィルター１の面に対して垂直方向から光５を入射し、垂直方向に透過した光１を分光光度計６で測定し、光学フィルターの垂直方向に対して３０°の角度から測定した場合の透過率は、図２（Ｂ）のように、光学フィルター１の面の垂直方向に対して３０°の角度から光５’を入射し、垂直方向に対して３０°の角度で透過した光５’を分光光度計６で測定した。
なお、波長Ａ〜Ｂｎｍの平均透過率は、Ａｎｍ以上Ｂｎｍ以下の、１ｎｍ刻みの各波長における透過率を測定し、その透過率の合計を、測定した透過率の数（波長範囲、Ｂ−Ａ＋１）で除した値により算出した。
誘電体多層膜が有する分光透過率は、光学薄膜設計ソフトＥｓｓｅｎｔｉａｌ  Ｍａｃｌｅｏｄを用いて、基板の屈折率、誘電体多層膜の各層の屈折率、消衰係数および各層の膜厚を元に計算した。無偏光光線の透過率は、Ｓ偏光透過率とＰ偏光透過率の平均より算出した値を用いた。【０２４５】
＜分光反射率＞
光学フィルターの各波長域における反射率は、（株）日立ハイテクノロジーズ製の分光光度計（Ｕ−４１００）を用いて測定した。
ここで、光学フィルターの垂直方向に対して５°の角度から入射する光の反射率は、図３のように光学フィルター１の垂直方向に対して５°の角度で入射する光が反射した光１１を分光光度計６で測定した。
なお、波長Ａ〜Ｂｎｍの平均反射率は、Ａｎｍ以上Ｂｎｍ以下の、１ｎｍ刻みの各波長における反射率を測定し、その反射率の合計を、測定した反射率の数（波長範囲、Ｂ−Ａ＋１）で除した値により算出した。無偏光光線の反射率は、Ｓ偏光反射率とＰ偏光反射率の平均より算出した値を用いた。【０２４６】
＜暗電流抑制効果＞
暗電流抑制効果の指標として、光学フィルターを介して透過した光によるセンサーの温度上昇量を測定した。
ここで、光源は林時計工業（株）製ルミナーエースＬＡ−１５０ＴＸとライトガイドＱＬＧＣ１−８Ｌ１０００−Ｒ１８を用い、光源（ライトガイドの先）をイメージセンサーより２ｃｍの距離の位置に固定し、イメージセンサーとして、ソニー（株）製ＤＳＣ−ＷＸ１０に内蔵の撮像素子を用い、温度計には横河計測（株）製ディジタル温度計ＴＸ−１０を用い、図４の位置関係で、１０分間光を照射後の温度を測定した。評価は室温２３℃湿度６０％の環境下において、光学フィルターをセットしていない状態で測定した温度上昇よりも４．５℃以上温度抑制効果が得られたものを○、４．５℃未満のものを×とした。【０２４７】
下記実施例で用いた赤外線吸収色素は、一般的に知られている方法で合成した。当該合成方法としては、例えば、特許第３３６６６９７号公報、特許第２８４６０９１号公報、特許第２８６４４７５号公報、特許第３７０３８６９号公報、特開昭６０−２２８４４８号公報、特開平１−１４６８４６号公報、特開平１−２２８９６０号公報、特許第４０８１１４９号公報、特開昭６３−１２４０５４号公報、「フタロシアニン−化学と機能―」（アイピーシー、１９９７年）、特開２００７−１６９３１５号公報、特開２００９−１０８２６７号公報、特開２０１０−２４１８７３号公報、特許第３６９９４６４号公報、特許第４７４０６３１号公報に記載されている方法を挙げることができる。【０２４８】
＜樹脂合成例１＞
下記式（８）で表される８−メチル−８−メトキシカルボニルテトラシクロ［４．４．０．１2,5．１7,10］ドデカ−３−エン（以下「ＤＮＭ」ともいう。）１００部、１−ヘキセン（分子量調節剤）１８部およびトルエン（開環重合反応用溶媒）３００部を、窒素置換した反応容器に仕込み、この溶液を８０℃に加熱した。次いで、反応容器内の溶液に、重合触媒として、トリエチルアルミニウムのトルエン溶液（０．６ｍｏｌ／リットル）０．２部と、メタノール変性の六塩化タングステンのトルエン溶液（濃度０．０２５ｍｏｌ／リットル）０．９部とを添加し、この溶液を８０℃で３時間加熱撹拌することにより開環重合反応させて、開環重合体溶液を得た。この重合反応における重合転化率は９７％であった。【０２４９】
【化２３】
2019189072.tif 000042
【０２５０】
このようにして得られた開環重合体溶液１，０００部をオートクレーブに仕込み、この開環重合体溶液に、ＲｕＨＣｌ（ＣＯ）［Ｐ（Ｃ6Ｈ5）3］3を０．１２部添加し、水素ガス圧１００ｋｇ／ｃｍ2、反応温度１６５℃の条件下で、３時間加熱撹拌して水素添加反応を行った。得られた反応溶液（水素添加重合体溶液）を冷却した後、水素ガスを放圧した。この反応溶液を大量のメタノール中に注いで凝固物を分離回収し、これを乾燥して、水素添加重合体（以下「樹脂Ａ」ともいう。）を得た。得られた樹脂Ａは、Ｍｎが３２，０００、Ｍｗが１３７，０００であり、Ｔｇが１６５℃であった。【０２５１】
［実施例１］
実施例１では、ガラス製支持基板を基板とする光学フィルターを以下の手順および条件で作製した。
ホウケイ酸塩系ガラス製支持基板（ショット日本（株）製Ｄ２６３、厚み０．１ｍｍ、基板の光学特性は表１６に記載）の両面にイオンアシスト真空蒸着装置を用い、蒸着温度１２０℃で、表１１に記載の設計１の、要件（Ｐ）および（Ｑ）を満たす誘電体多層膜［シリカ（ＳｉＯ2：５５０ｎｍの光の屈折率１．４５）層とチタニア（ＴｉＯ2：５５０ｎｍの光の屈折率２．４５）層とが交互に積層されてなるもの］を形成し、厚さ０．１１ｍｍの光学フィルター１を得た。
なお、表１１に記載の設計１における膜厚は物理膜厚を表す。また、表１６の要件（Ｐ）および（Ｑ）の結果は、光学フィルターに含まれる誘電体多層膜全ての合計の光学特性を示す。以下同様。【０２５２】
得られた光学フィルター１の光学特性を表１６に示す。光学フィルター１は、要件（Ａ）、（Ｃ）、（Ｊ）および（Ｍ）を満たし、高い可視光透過率、斜め入射時の緑色の色味変化が少ない良好な特性、近赤外線の遮光特性を有し、撮像装置と人間の目の視感度を補正する特性を有していた。また、光学フィルター１は、要件（Ｂ）、（Ｆ）および（Ｇ）を満たし、赤外線遮蔽性能を有し、かつ低い吸収特性を有し、暗電流抑制効果評価の結果、光学フィルターをセットしていない状態の温度上昇よりも４．５℃以上温度抑制効果が得られた。【０２５３】
［実施例２］
実施例２では、赤外線吸収剤を含有する樹脂製の吸収層を有する基板を含む光学フィルターを以下の手順および条件で作製した。
下記硬化性組成物溶液（１）をホウケイ酸塩系ガラス支持基板（ショット日本（株）製、Ｄ２６３、厚み０．１ｍｍ）上にスピンコートで塗布した後、ホットプレート上にて、８０℃で２分間加熱することで溶剤を揮発除去し、後述する吸収層との接着層として機能する樹脂層を形成した。この際、該樹脂層の膜厚が０．８μｍ程度となるようにスピンコーターの塗布条件を調整した。【０２５４】
硬化性組成物溶液（１）：イソシアヌル酸エチレンオキサイド変性トリアクリレート（商品名：アロニックスＭ−３１５、東亜合成（株）製）３０質量部、１，９−ノナンジオールジアクリレート２０質量部、メタクリル酸２０質量部、メタクリル酸グリシジル３０質量部、３−グリシドキシプロピルトリメトキシシラン５質量部、１−ヒドロキシシクロヘキシルベンゾフェノン（商品名：ＩＲＧＡＣＵＲＥ１８４、チバ・スペシャリティ・ケミカルズ（株）製）５質量部、および、サンエイドＳＩ−１１０主剤（三新化学工業（株）製）１質量部を混合し、固形分濃度が５０質量％になるようにプロピレングリコールモノメチルエーテルアセテートに溶解した後、孔径０．２μｍのミリポアフィルタでろ過した溶液【０２５５】
容器に、樹脂合成例１で得られた樹脂Ａ  １００部、化合物（Ａ）０．４８０部およびジクロロメタンを加えて樹脂濃度が８質量％の溶液（Ａ２）を調製した。次に、前記樹脂層上に、アプリケーターを用いて前記溶液（Ａ２）を乾燥後の膜厚が１０μｍとなるような条件で塗布し、ホットプレート上にて、８０℃で５分間加熱し、さらに減圧下１００℃で２時間溶剤を揮発除去後、コンベア式露光機を用いて露光（露光量：１Ｊ／ｃｍ2、照度：２００ｍＷ）した後、オーブン中１８０℃で５分間焼成し、赤外線吸収剤を含有する樹脂製の吸収層を有する厚み０．１１ｍｍの基板を形成した。なお、前記化合物（Ａ）の濃度および吸収層の膜厚は、基板の光学特性が表１６に記載の特性となるように設定した値である。【０２５６】
得られた基板を、イオンアシスト真空蒸着装置を用い、蒸着温度１２０℃で、表１１に記載の設計２の、要件（Ｐ）および（Ｑ）を満たす誘電体多層膜［シリカ（ＳｉＯ2：５５０ｎｍの光の屈折率１．４５）層とチタニア（ＴｉＯ2：５５０ｎｍの光の屈折率２．４５）層とが交互に積層されてなるもの］を形成し、厚さ０．１２ｍｍの光学フィルター２を得た。
なお、表１１に記載の設計２における膜厚は物理膜厚を表す。【０２５７】
得られた光学フィルター２の光学特性を表１６に示す。光学フィルター２は、要件（Ａ）、（Ｃ）、（Ｅ）、（Ｈ）、（Ｊ）および（Ｍ）を満たし、高い可視光透過率、斜め入射時の緑色、赤色の色味変化が少ない良好な特性、近赤外線の遮光特性を有し、撮像装置と人間の目の視感度を補正する特性を有していた。また、光学フィルター２は、要件（Ｂ）、（Ｅ）、（Ｆ）および（Ｇ）を満たし、赤外線遮蔽性能を有し、かつ低い吸収特性を有し、暗電流抑制効果評価の結果、光学フィルターをセットしていない状態の温度上昇よりも４．５℃以上温度抑制効果が得られた。【０２５８】
［実施例３］
実施例３では、２種の赤外線吸収剤を含有する樹脂製の吸収板を基板とする光学フィルターを以下の手順および条件で作製した。
容器に、樹脂合成例１で得られた樹脂Ａ  １００部、化合物（Ｂ）０．０３４部、化合物（Ｃ）０．０９５部およびジクロロメタンを加えて樹脂濃度が２０質量％の溶液を調製した。得られた溶液をホウケイ酸塩系ガラス支持体（ショット日本（株）製、Ｄ２６３、厚み０．１ｍｍ）上にキャストし、６０℃で８時間乾燥し、さらに減圧下１４０℃で８時間乾燥した後、該支持体から剥離することで、赤外線吸収剤を含有する厚み０．１ｍｍの樹脂製の吸収板（基板）を得た。なお、前記化合物（Ｂ）および（Ｃ）の濃度ならびに吸収板の膜厚は、基板の光学特性が表１６に記載の要件（Ｎ）、（Ｏ）および（Ｒ）を満たすように設定した値である。【０２５９】
得られた基板を、イオンアシスト真空蒸着装置を用い、蒸着温度１２０℃で、表１１に記載の設計３の、要件（Ｐ）および（Ｑ）を満たす誘電体多層膜［シリカ（ＳｉＯ2：５５０ｎｍの光の屈折率１．４５）層とチタニア（ＴｉＯ2：５５０ｎｍの光の屈折率２．４５）層とが交互に積層されてなるもの］を形成し、厚さ０．１０８ｍｍの光学フィルター３を得た。
なお、表１１に記載の設計３における膜厚は物理膜厚を表す。【０２６０】
得られた光学フィルター３の光学特性を表１６および図７に示す。光学フィルター３は、要件（Ａ）、（Ｃ）、（Ｅ）、（Ｈ）、（Ｊ）、（Ｍ）、（Ｋ）および（Ｌ）を満たし、高い可視光透過率、斜め入射時の青色、緑色、赤色の色味変化が少ない良好な特性を有し、近赤外線の遮光特性を有し、撮像装置と人間の目の視感度を補正する特性を有していた。特に基板は前記赤外線吸収剤（ＤＡ）および（ＤＢ）を含み、赤色の入射角依存性が非常に少ない光学フィルターであった。また、光学フィルター３は、要件（Ｂ）、（Ｅ）、（Ｆ）および（Ｇ）を満たし、赤外線遮蔽性能を有し、かつ低い吸収特性を有し、暗電流抑制効果評価の結果、光学フィルターをセットしていない状態の温度上昇よりも４．５℃以上温度抑制効果が得られた。【０２６１】
［実施例４］
実施例４では、２種の赤外線吸収剤および紫外線吸収剤を含有する樹脂製の吸収板を基板とする光学フィルターを以下の手順および条件で作製した。
容器に、樹脂合成例１で得られた樹脂Ａ  １００部、化合物（Ｂ）０．０３４部、化合物（Ｃ）０．０９５部、化合物（Ｆ）０．０４５部およびジクロロメタンを加えて樹脂濃度が２０質量％の溶液を調製した。得られた溶液をホウケイ酸塩系ガラス支持体（ショット日本（株）製、Ｄ２６３、厚み０．１ｍｍ）上にキャストし、６０℃で８時間乾燥し、さらに減圧下１４０℃で４時間乾燥した後、該支持体から剥離することで、赤外線吸収剤および紫外線吸収剤を含有する厚み０．１ｍｍの樹脂製の吸収板（基板）を得た。なお、前記化合物（Ｂ）、（Ｃ）および（Ｆ）の濃度ならびに吸収板の膜厚は、基板の光学特性が表１６に記載の要件（Ｎ）、（Ｏ）および（Ｒ）を満たすように設定した値である。【０２６２】
得られた基板を、イオンアシスト真空蒸着装置を用い、蒸着温度１２０℃で、表１２に記載の設計４の、要件（Ｐ）および（Ｑ）を満たす誘電体多層膜［シリカ（ＳｉＯ2：５５０ｎｍの光の屈折率１．４５）層とチタニア（ＴｉＯ2：５５０ｎｍの光の屈折率２．４５）層とが交互に積層されてなるもの、図１１に記載の設計光学特性］を形成し、厚さ０．１１ｍｍの光学フィルター４を得た。
なお、表１２に記載の設計４における膜厚は物理膜厚を表す。【０２６３】
得られた光学フィルター４の光学特性を表１６に示す。光学フィルター４は、要件（Ａ）、（Ｃ）、（Ｅ）、（Ｈ）、（Ｊ）、（Ｍ）、（Ｋ）および（Ｌ）を満たし、高い可視光透過率、斜め入射時の青色、緑色、赤色の色味変化が少ない良好な特性を有し、近赤外線の遮光特性を有し、撮像装置と人間の目の視感度を補正する特性を有していた。特に要件（Ｋ）および（Ｌ）において、λ０（ＵＶ）が４２１ｎｍ以下であり、高い青色透過率特性と、λ３０（ＵＶ）−λ０（ＵＶ）が３．４ｎｍであり、青色の入射角依存性は高入射角では透過率が下がる特性を有しており、緑色、赤色の入射角依存性と整合し、色味の入射角依存性が非常に少ない光学フィルターであった。また、光学フィルター４は、要件（Ｂ）、（Ｅ）、（Ｆ）および（Ｇ）を満たし、赤外線遮蔽性能を有し、かつ低い吸収特性を有し、暗電流抑制効果評価の結果、光学フィルターをセットしていない状態の温度上昇よりも４．５℃以上温度抑制効果が得られた。【０２６４】
［実施例５］
実施例５では、赤外線吸収剤を含有する樹脂製の吸収板を基板とする光学フィルターを以下の手順および条件で作製した。
容器に、樹脂合成例１で得られた樹脂Ａ  １００部、化合物（Ｂ）０．１４７部およびジクロロメタンを加えて樹脂濃度が２０質量％の溶液を調製した。得られた溶液をホウケイ酸塩系ガラス支持体（ショット日本（株）製、Ｄ２６３、厚み０．１ｍｍ）上にキャストし、６０℃で８時間乾燥し、さらに減圧下１４０℃で４時間乾燥した後、該支持体から剥離することで、赤外線吸収剤を含有する厚み０．０５ｍｍの樹脂製の吸収板（基板）を得た。なお、前記化合物（Ｂ）の濃度および吸収板の膜厚は、基板の光学特性が表１６に記載の特性となるように設定した値である。【０２６５】
得られた基板を、イオンアシスト真空蒸着装置を用い、蒸着温度１２０℃で、表１２に記載の設計５の、要件（Ｐ）および（Ｑ）を満たす誘電体多層膜［シリカ（ＳｉＯ2：５５０ｎｍの光の屈折率１．４５）層とチタニア（ＴｉＯ2：５５０ｎｍの光の屈折率２．４５）層とが交互に積層されてなるもの］を形成し、厚さ０．０５８ｍｍの光学フィルター５を得た。
なお、表１２に記載の設計５における膜厚は物理膜厚を表す。【０２６６】
得られた光学フィルター５の光学特性を表１６に示す。光学フィルター５は、要件（Ａ）、（Ｃ）、（Ｅ）、（Ｈ）、（Ｊ）および（Ｍ）を満たし、高い可視光透過率、斜め入射時の青色、緑色、赤色の色味変化が少ない良好な特性を有し、近赤外線の遮光特性を有し、撮像装置と人間の目の視感度を補正する特性を有していた。また、光学フィルター５は、要件（Ｂ）、（Ｅ）、（Ｆ）および（Ｇ）を満たし、赤外線遮蔽性能を有し、かつ低い吸収特性を有し、暗電流抑制効果評価の結果、光学フィルターをセットしていない状態の温度上昇よりも４．５℃以上温度抑制効果が得られた。【０２６７】
［実施例６］
実施例６では、２種の赤外線吸収剤および紫外線吸収剤を含有する樹脂製の吸収層を有する基板を含み、近赤外線７５０〜１０００ｎｍに透過帯を有する光学フィルターを以下の手順および条件で作製した。
前記硬化性組成物溶液（１）をホウケイ酸塩系ガラス支持基板（ショット日本（株）製、Ｄ２６３、厚み０．０５ｍｍ）上にスピンコートで塗布した後、ホットプレート上にて、８０℃で２分間加熱することで溶剤を揮発除去し、後述する吸収層との接着層として機能する樹脂層を形成した。この際、該樹脂層の膜厚が０．８μｍ程度となるようにスピンコーターの塗布条件を調整した。【０２６８】
容器に、樹脂合成例１で得られた樹脂Ａ  １００部、化合物（Ｂ）０．３３８部、化合物（Ｃ）０．９４５部、化合物（Ｆ）０．７５０部およびジクロロメタンを加えて樹脂濃度が２０質量％の溶液（Ａ６）を調製した。次に、前記樹脂層上に、アプリケーターを用いて前記溶液（Ａ６）を乾燥後の膜厚が１０μｍとなるような条件で塗布し、ホットプレート上にて、８０℃で５分間加熱し、さらに減圧下１００℃で２時間溶剤を揮発除去後、コンベア式露光機を用いて露光（露光量：１Ｊ／ｃｍ2、照度：２００ｍＷ）した後、オーブン中１８０℃で５分間焼成することで、赤外線吸収剤および紫外線吸収剤を含有する樹脂製の吸収層を有する厚み０．０６ｍｍの基板を得た。なお、前記化合物（Ｂ）、（Ｃ）および（Ｆ）の濃度ならびに吸収層の膜厚は、基板の光学特性が表１６に記載の要件（Ｎ）、（Ｏ）および（Ｒ）を満たすように設定した値である。【０２６９】
得られた基板を、イオンアシスト真空蒸着装置を用い、蒸着温度１２０℃で、表１２に記載の設計６の、要件（Ｐ）および（Ｑ）を満たす誘電体多層膜［シリカ（ＳｉＯ2：５５０ｎｍの光の屈折率１．４５）層と酸化タンタル（Ｔａ2Ｏ5：５５０ｎｍの光の屈折率２．１４）層とが交互に積層されてなるもの］を形成し、厚さ０．０７１ｍｍの光学フィルター６を得た。
なお、表１２に記載の設計６における膜厚は物理膜厚を表す。【０２７０】
得られた光学フィルター６の光学特性を表１６および図８に示す。光学フィルター６は、要件（Ａ）を満たし、高い可視光透過率を有し、要件（Ｂ）および（Ｇ）を満たし、赤外線遮蔽性能を有し、要件（Ａ）、（Ｄ）、（Ｈ）、（Ｊ）、（Ｍ）、（Ｋ）および（Ｌ）を満たし、高い可視光透過率、斜め入射時の青色、緑色、赤色の色味変化が少ない良好な特性を有し、近赤外線の遮光特性を有し、撮像装置と人間の目の視感度を補正する特性を有していた。特に要件（Ｄ）において、波長７５０〜１０００ｎｍにおいて透過率が５０％以上となる透過帯域が波長９３０〜９４７ｎｍの１８ｎｍであり、近赤外線センサーとして波長９３０〜９４７ｎｍに高い感度と、該透過帯域以外の波長７２０〜１１００ｎｍの近赤外線における遮蔽性を両立した光学フィルターであった。また、光学フィルター６は、要件（Ｂ）、（Ｆ）および（Ｇ）を満たし、赤外線遮蔽性能を有し、かつ低い吸収特性を有し、暗電流抑制効果評価の結果、光学フィルターをセットしていない状態の温度上昇よりも４．５℃以上温度抑制効果が得られた。【０２７１】
［実施例７］
実施例６と同様の手順より赤外線吸収剤および紫外線吸収剤を含有する樹脂製の吸収層を有する厚み０．０６ｍｍの基板を得た。
得られた基板を、イオンアシスト真空蒸着装置を用い、蒸着温度１２０℃で、表１３に記載の設計７の、要件（Ｐ）および（Ｑ）を満たす誘電体多層膜［シリカ（ＳｉＯ2：５５０ｎｍの光の屈折率１．４５）層と酸化タンタル（Ｔａ2Ｏ5：５５０ｎｍの光の屈折率２．１４）層とが交互に積層されてなるもの］を形成し、厚さ０．０７６ｍｍの光学フィルター７を得た。
なお、表１３に記載の設計７における膜厚は物理膜厚を表す。【０２７２】
得られた光学フィルター７の光学特性を表１６および図９に示す。光学フィルター７は、要件（Ａ）を満たし、高い可視光透過率を有し、要件（Ｂ）および（Ｇ）を満たし、赤外線遮蔽性能を有し、要件（Ａ）、（Ｄ）、（Ｈ）、（Ｊ）、（Ｍ）、（Ｋ）および（Ｌ）を満たし、高い可視光透過率、斜め入射時の青色、緑色、赤色の色味変化が少ない良好な特性を有し、近赤外線の遮光特性を有し、撮像装置と人間の目の視感度を補正する特性を有していた。特に要件（Ｄ）において、波長７５０〜１０００ｎｍにおいて透過率が５０％以上となる透過帯域が波長９３０〜９３１ｎｍの２ｎｍであり、近赤外線センサーとして波長９３０〜９３１ｎｍに高い感度と、該透過帯域以外の波長７２０〜１１００ｎｍの近赤外線における遮蔽性を両立した光学フィルターであった。また、光学フィルター７は、要件（Ｂ）、（Ｆ）および（Ｇ）を満たし、赤外線遮蔽性能を有し、かつ低い吸収特性を有し、暗電流抑制効果評価の結果、光学フィルターをセットしていない状態の温度上昇よりも４．５℃以上温度抑制効果が得られた。【０２７３】
［実施例８］
実施例８では、４種の赤外線吸収剤および紫外線吸収剤を含有する樹脂製の吸収層を有する基板を含み、誘電体多層膜に中屈折率材料層を有する光学フィルターを以下の手順および条件で作製した。
前記硬化性組成物溶液（１）をホウケイ酸塩系ガラス支持基板（ショット日本（株）製、Ｄ２６３、厚み０．０５ｍｍ）上にスピンコートで塗布した後、ホットプレート上にて、８０℃で２分間加熱することで溶剤を揮発除去し、後述する吸収層との接着層として機能する樹脂層を形成した。この際、該樹脂層の膜厚が０．８μｍ程度となるようにスピンコーターの塗布条件を調整した。【０２７４】
容器に、樹脂合成例１で得られた樹脂Ａ  １００部、化合物（Ａ）０．０４０部、化合物（Ｂ）０．１８４部、化合物（Ｃ）０．９４５部、化合物（Ｄ）０．２１０部、化合物（Ｆ）０．７５０部およびジクロロメタンを加えて樹脂濃度が２０質量％の溶液（Ａ８）を調製した。次に、前記樹脂層上に、アプリケーターを用いて前記溶液（Ａ８）を乾燥後の膜厚が１０μｍとなるような条件で塗布し、ホットプレート上にて、８０℃で５分間加熱し、さらに減圧下１００℃で２時間溶剤を揮発除去後、コンベア式露光機を用いて露光（露光量：１Ｊ／ｃｍ2、照度：２００ｍＷ）した後、オーブン中１８０℃で５分間焼成することで、赤外線吸収剤および紫外線吸収剤を含有する樹脂製の吸収層を有する厚み０．０６ｍｍの基板を得た。なお、前記化合物（Ａ）、（Ｂ）、（Ｃ）、（Ｄ）および（Ｆ）の濃度ならびに吸収層の膜厚は、基板の光学特性が表１６に記載の要件（Ｎ）、（Ｏ）および（Ｒ）を満たすように設定した値である。【０２７５】
得られた基板を、イオンアシスト真空蒸着装置を用い、蒸着温度１２０℃で、表１３に記載の設計８の、要件（Ｐ）および（Ｑ）を満たす誘電体多層膜［シリカ（ＳｉＯ2：５５０ｎｍの光の屈折率１．４５）層とチタニア（ＴｉＯ2：５５０ｎｍの光の屈折率２．４５）層とが交互に積層されてなるもの、シリカ（ＳｉＯ2：５５０ｎｍの光の屈折率１．４５）層とチタニア（ＴｉＯ2：５５０ｎｍの光の屈折率２．４５）層と酸化イッテルビウム（Ｙｂ2Ｏ3：５５０ｎｍの光の屈折率１．８３）層とが交互に積層されてなるもの］を形成し、厚さ０．０６９ｍｍの光学フィルター８を得た。
なお、表１３に記載の設計８における膜厚は物理膜厚を表す。【０２７６】
得られた光学フィルター８の光学特性を表１６に示す。光学フィルター８は、要件（Ａ）、（Ｃ）、（Ｅ）、（Ｈ）、（Ｊ）、（Ｍ）、（Ｋ）および（Ｌ）を満たし、高い可視光透過率、斜め入射時の青色、緑色、赤色の色味変化が少ない良好な特性を有し、近赤外線の遮光特性を有し、撮像装置と人間の目の視感度を補正する特性を有していた。特に中屈折率材料層を含む誘電体多層膜を有することから、積層数が少ないにもかかわらず、撮像装置と人間の目の視感度を補正する特性と近赤外線の遮蔽特性を有していた。また、光学フィルター８は、要件（Ｂ）、（Ｅ）、（Ｆ）および（Ｇ）を満たし、赤外線遮蔽性能を有し、かつ低い吸収特性を有し、暗電流抑制効果評価の結果、光学フィルターをセットしていない状態の温度上昇よりも４．５℃以上温度抑制効果が得られた。【０２７７】
［実施例９］
実施例３における化合物（Ｃ）０．０９５部の代わりに、化合物（Ｃ）を０．０４１部、化合物（Ｅ）を０．０１部、化合物（Ｆ）を０．０４５部用いた他は同様の手順・条件にて厚さ０．１０８ｍｍの光学フィルター９を得た。【０２７８】
得られた光学フィルター９の光学特性を表１６に示す。光学フィルター９は、要件（Ａ）、（Ｃ）、（Ｅ）、（Ｈ）、（Ｊ）、（Ｍ）、（Ｋ）および（Ｌ）を満たし、高い可視光透過率、斜め入射時の青色、緑色、赤色の色味変化が少ない良好な特性を有し、近赤外線の遮光特性を有し、撮像装置と人間の目の視感度を補正する特性を有していた。特に吸収板は前記赤外線吸収剤（ＤＡ）および（ＤＢ）を含み、赤色の入射角依存性が非常に少ない光学フィルターであった。また、光学フィルター９は、要件（Ｂ）、（Ｅ）、（Ｆ）および（Ｇ）を満たし、赤外線遮蔽性能を有し、かつ低い吸収特性を有し、暗電流抑制効果評価の結果、光学フィルターをセットしていない状態の温度上昇よりも４．５℃以上温度抑制効果が得られた。【０２７９】
［比較例１］
比較例１では、赤外線吸収剤を含有する樹脂製の吸収板を基板とする要件（Ｂ）を満たさない従来の光学フィルターを以下の手順および条件で作製した。
容器に、樹脂合成例１で得られた樹脂Ａ  １００部、化合物（Ｂ）０．０３４部、化合物（Ｃ）０．０９５部およびジクロロメタンを加えて樹脂濃度が２０質量％の溶液を調製した。得られた溶液をガラス支持体（ショット日本（株）製、Ｄ２６３、厚み０．１ｍｍ）上にキャストし、６０℃で８時間乾燥し、さらに減圧下１４０℃で４時間乾燥した後、該支持体から剥離することで、赤外線吸収剤を含有する厚み０．１０ｍｍの樹脂製の吸収板（基板）を得た。なお、前記化合物（Ｂ）および（Ｃ）の濃度ならびに吸収板の膜厚は、基板の光学特性が表１６に記載の特性となるように設定した値である。【０２８０】
得られた基板を、イオンアシスト真空蒸着装置を用い、蒸着温度１２０℃で、表１４に記載の設計９の、要件（Ｑ）を満たさない誘電体多層膜［シリカ（ＳｉＯ2：５５０ｎｍの光の屈折率１．４５）層とチタニア（ＴｉＯ2：５５０ｎｍの光の屈折率２．４５）層とが交互に積層されてなるもの、図１２に記載の設計光学特性］を形成し、厚み０．１０６ｍｍの光学フィルター９を得た。
なお、表１４に記載の設計９における膜厚は物理膜厚を表す。【０２８１】
得られた光学フィルター９の光学特性を表１６および図１０に示す。光学フィルター９は、要件（Ａ）、（Ｃ）、（Ｈ）、（Ｊ）および（Ｍ）を満たし、高い可視光透過率、斜め入射時の緑色、赤色の色味変化が少ない良好な特性、近赤外線の遮光特性を有し、撮像装置と人間の目の視感度を補正する特性を有していた。しかし、光学フィルター９は、要件（Ｇ）は満たすが、要件（Ｂ）、（Ｅ）および（Ｆ）を満たしておらず、暗電流抑制効果が得られる赤外線遮蔽性能を有しておらず、暗電流抑制効果評価の結果、光学フィルターをセットしていない状態の温度上昇よりも４．５℃以上の温度抑制効果が得られなかった。【０２８２】
［比較例２］
比較例２では、リン酸銅塩ガラスからなる吸収板を基板とする要件（Ｂ）を満たさない従来の光学フィルターを以下の手順および条件で作製した。
松浪硝子工業（株）製赤外カットフィルター（ＢＳ１１を厚み０．０９ｍｍに調整したもの）に、イオンアシスト真空蒸着装置を用い、蒸着温度１２０℃で、表１４に記載の設計１０の、要件（Ｑ）を満たさない誘電体多層膜［シリカ（ＳｉＯ2：５５０ｎｍの光の屈折率１．４５）層とチタニア（ＴｉＯ2：５５０ｎｍの光の屈折率２．４５）層とが交互に積層されてなるもの］を形成し、厚さ０．０９５ｍｍの光学フィルター１０を得た。
なお、表１４に記載の設計１０における膜厚は物理膜厚を表す。【０２８３】
得られた光学フィルター１０の光学特性を表１６に示す。光学フィルター１０は、要件（Ａ）、（Ｃ）、（Ｈ）および（Ｍ）を満たし、高い可視光透過率、斜め入射時の緑色、赤色の色味変化が少ない良好な特性、近赤外線の遮光特性を有し、撮像装置と人間の目の視感度を補正する特性を有していた。しかし、要件（Ｆ）は満たすが、要件（Ｂ）、（Ｅ）および（Ｇ）を満たしておらず、暗電流抑制効果が得られる赤外線遮蔽性能を有しておらず、暗電流抑制効果評価の結果、光学フィルターをセットしていない状態の温度上昇よりも４．５℃以上の温度抑制効果が得られなかった。【０２８４】
＜赤外線吸収剤＞
化合物（Ａ）：式（ｚ−７４）、ジクロロメタン中に溶解させた際の吸収極大波長６９８ｎｍ
化合物（Ｂ）：式（ｚ−７５）、ジクロロメタン中に溶解させた際の吸収極大波長７０４ｎｍ
化合物（Ｃ）：式（ｖ−３）、ジクロロメタン中に溶解させた際の吸収極大波長７３３ｎｍ
化合物（Ｄ）：式（ｖ−４０）、ジクロロメタン中に溶解させた際の吸収極大波長７３８ｎｍ
化合物（Ｅ）：式（ｓ−６）、ジクロロメタン中に溶解させた際の吸収極大波長７６０ｎｍ【０２８５】
<紫外線吸収剤>
化合物（Ｆ）：オリエント化学工業（株）製「ＢＯＮＡＳＯＲＢ  ＵＡ−３９１１」【０２８６】
【表１１】
2019189072.tif 000043
【０２８７】
【表１２】
2019189072.tif 000044
【０２８８】
【表１３】
2019189072.tif 000045
【０２８９】
【表１４】
2019189072.tif 000046
【０２９０】
【表１５】
2019189072.tif 000047
【０２９１】
【表１６】
2019189072.tif 000048
【符号の説明】
【０２９２】
１・・・光学フィルター
２・・・基板
３，３’・・・誘電体多層膜
４，４’・・・機能膜、吸収層または樹脂層
５，５’・・・光
６・・・分光光度計
１１・・・反射光
２１・・・光源
２２・・・ライトガイド
２３・・・温度計
２４・・・イメージセンサー
２５・・・イメージセンサーフレーム
２６・・・フレーム
３１・・・筐体
３２・・・レンズ
３３・・・フレネルゾーンプレートやフレネルレンズ等のレンズ代替光学素子
【図１】
2019189072.tif 000049
【図２】
2019189072.tif 000050
【図３】
2019189072.tif 000051
【図４】
2019189072.tif 000052
【図５】
2019189072.tif 000053
【図６】
2019189072.tif 000054
【図７】
2019189072.tif 000055
【図８】
2019189072.tif 000056
【図９】
2019189072.tif 000057
【図１０】
2019189072.tif 000058
【図１１】
2019189072.tif 000059
【図１２】
2019189072.tif 000060
【手続補正書】
【提出日】令和2年9月11日(2020.9.11)
【手続補正１】
【補正対象書類名】明細書
【補正対象項目名】０００３
【補正方法】変更
【補正の内容】
【０００３】
このような光学フィルターとしては、従来から、各種方法で製造されたフィルターが使用されている。例えばリン酸ガラスに酸化銅を分散させた吸収ガラス型赤外線カットフィルター（例えば特許文献１）や、近赤外領域に吸収を有する色素を分散させた層を有する樹脂型赤外線カットフィルター（例えば特許文献２）、透明誘電体基板（ガラス基板）と赤外線反射層と赤外線吸収層を有するガラス基板塗布型赤外線カットフィルター（例えば特許文献３）、基材として樹脂を用い、該樹脂中に波長６００〜８００ｎｍの領域に吸収極大波長を有する色素を含有させるとともに、基材両面に近赤外線反射性能を有する誘電体多層膜を用いた樹脂型近赤外線カットフィルター（特許文献４）、ガラス基板に波長６９５〜７２０ｎｍ付近に吸収を有する色素を含有した樹脂層を塗布したガラス基板塗布型赤外線カットフィルター（特許文献５）など、各種知られている。
【手続補正２】
【補正対象書類名】明細書
【補正対象項目名】０００７
【補正方法】変更
【補正の内容】
【０００７】
また、生体組織への影響を抑制するために、波長１２００ｎｍ超の光をカットする特性を有する赤外線カットフィルターとして、誘電体多層膜を有する赤外線カットフィルター（例えば特許文献７）などが知られているが、該フィルターは、撮像装置やセンサーモジュールとしての用途では、波長７２０〜１１００ｎｍの光の透過率が高く、視感度補正としての遮蔽性能が不足しており、また、暗電流の原因となる温度上昇を引き起こす波長１２００〜１６００ｎｍの光のカット性能が不十分であり、暗電流を抑制する効果が不十分であった。
【手続補正３】
【補正対象書類名】明細書
【補正対象項目名】００２８
【補正方法】変更
【補正の内容】
【００２８】
【図１】図１は、本発明の一実施形態に係る光学フィルターの構成を示す概略模式図である。
【図２】図２は、光学フィルターの透過率を測定する方法を示す概略模式図である。
【図３】図３は、光学フィルターの反射率を測定する方法を示す概略模式図である。
【図４】図４は、実施例において、光学フィルターの暗電流抑制効果の指標とした温度上昇量を測定する際の各部材の位置関係の概略を示す概略模式図である。
【図５】図５は、本発明の一実施形態に係る光学フィルターを具備する撮像装置およびモジュールの一例を示す概略模式図である。
【図６】図６は、本発明の一実施形態に係る光学フィルターを具備するレンズを有さない撮像装置およびモジュールの一例を示す概略模式図である。
【図７】図７は、実施例３で得られた光学フィルター３の光学特性である。
【図８】図８は、実施例６で得られた光学フィルター６の光学特性である。
【図９】図９は、実施例７で得られた光学フィルター７の光学特性である。
【図１０】図１０は、比較例１の光学フィルター１０の光学特性である。
【図１１】図１１は、実施例４で設けた誘電体多層膜の設計光学特性である。
【図１２】図１２は、比較例１で設けた誘電体多層膜の設計光学特性である。
【手続補正４】
【補正対象書類名】明細書
【補正対象項目名】００３２
【補正方法】変更
【補正の内容】
【００３２】
近年、自動運転や先進運転支援システム用、航空機用途、無人航空機（ドローン）用途、マシンオートメーション、ロボット操縦、自動操縦農業器具などでは、空間認識センシングとしてＬｉｇｈｔ Ｄｅｔｅｃｔｉｏｎ ａｎｄ Ｒａｎｇｉｎｇ（ＬＩＤＡＲ）が用いられる場合がある。このＬＩＤＡＲでは、光源として、人間の目に見えない波長１２００〜１６００ｎｍを用いる場合がある。
本フィルターは、前記要件（Ｂ）を満たすため、固体撮像装置、センサージュール、カメラモジュール等がこのような本フィルターを備えることで、波長１２００〜１６００ｎｍの光を用いるＬＩＤＡＲを備えた被写体を撮像した場合であっても、該被写体が発する光によって、固体撮像装置、センサージュール、カメラモジュール等が破壊される現象を抑制することができる。
【手続補正５】
【補正対象書類名】明細書
【補正対象項目名】００８２
【補正方法】変更
【補正の内容】
【００８２】
［ゾルゲル法により形成されたシリカを主成分とする樹脂］
ゾルゲル法によるシリカを主成分とする樹脂としては、テトラメトキシシラン、テトラエトキシシラン、ジメトキシジエトキシシラン、メトキシトリエトキシシランなどのテトラアルコキシシラン、フェニルトリメトキシシラン、フェニルトリエトキシシラン、ジフェニルジメトキシシラン、ジフェニルジエトキシシランなどのフェニルアルコキシシラン等から選ばれる１種以上のシラン類の加水分解によるゾルゲル反応により得られる化合物を樹脂として使用することができる。
【手続補正６】
【補正対象書類名】明細書
【補正対象項目名】０１６９
【補正方法】変更
【補正の内容】
【０１６９】
前記Ｚa〜ＺcおよびＹa〜Ｙdにおける、Ｚ同士もしくはＹ同士が相互に結合して形成される、窒素原子、酸素原子もしくは硫黄原子を少なくとも１つ含んでもよい５〜６員環の脂環式炭化水素基としては、例えば、シクロブチル基、シクロペンチル基、シクロヘキシル基、シクロヘプチル基およびシクロオクチル基等のシクロアルキル基；ノルボルナン基およびアダマンタン基等の多環脂環式基；テトラヒドロフラン、ピロリン、ピロリジン、イミダゾリン、ピペリジン、ピペラジン、モルホリンからなる基が挙げられる。
【手続補正７】
【補正対象書類名】明細書
【補正対象項目名】０１８２
【補正方法】変更
【補正の内容】
【０１８２】
赤外線吸収剤は、一般的に知られている方法で合成すればよく、例えば、特許第３３６６６９７号公報、特許第２８４６０９１号公報、特許第２８６４４７５号公報、特許第３７０３８６９号公報、特開昭６０−２２８４４８号公報、特開平１−１４６８４６号公報、特開平１−２２８９６０号公報、特許第４０８１１４９号公報、特開昭６３−１２４０５４号公報、「フタロシアニン−化学と機能−」（アイピーシー、１９９７年）、特開２００７−１６９３１５号公報、特開２００９−１０８２６７号公報、特開２０１０−２４１８７３号公報、特許第３６９９４６４号公報、特許第４７４０６３１号公報、国際公開第２０１３／０５４８６４号、国際公開第２０１５／０２５７７９号、国際公開第２０１７／０５１８６７号等に記載されている方法を参照して得ることができる。
【手続補正８】
【補正対象書類名】明細書
【補正対象項目名】０１８８
【補正方法】変更
【補正の内容】
【０１８８】
赤外線吸収剤（ＤＡ）および赤外線吸収剤（ＤＢ）は、前記赤外線吸収剤より波長が所定の範囲にある赤外線吸収剤を適宜選択すればよく、特に限定されないが、特許第３３６６６９７号公報、特許第２８４６０９１号公報、特許第２８６４４７５号公報、特許第３７０３８６９号公報、特開昭６０−２２８４４８号公報、特開平１−１４６８４６号公報、特開平１−２２８９６０号公報、特許第４０８１１４９号公報、特開昭６３−１２４０５４号公報、「フタロシアニン−化学と機能−」（アイピーシー、１９９７年）、特開２００７−１６９３１５号公報、特開２００９−１０８２６７号公報、特開２０１０−２４１８７３号公報、特許第３６９９４６４号公報、特許第４７４０６３１号公報、国際公開第２０１３／０５４８６４号、国際公開第２０１５／０２５７７９号、国際公開第２０１７／０５１８６７号等に記載されている色素を選択すればよい。
【手続補正９】
【補正対象書類名】明細書
【補正対象項目名】０１９７
【補正方法】変更
【補正の内容】
【０１９７】
中屈折率材料層を構成する材料としては、屈折率が１．６以上２．０未満の材料を用いることができる。このような材料としては、例えば、アルミナ、酸化ビスマス、酸化ユーロピウム、酸化イットリウム、酸化イッテルビウム、酸化サマリウム、酸化インジウム、酸化マグネシウム、酸化モリブデン；これらの材料と前記高屈折率材料層の材料および／または前記低屈折率材料層の材料とを混合したもの；前記高屈折率材料層の材料と前記低屈折率材料層の材料を混合したものが挙げられる。
【手続補正１０】
【補正対象書類名】明細書
【補正対象項目名】０２０３
【補正方法】変更
【補正の内容】
【０２０３】
光学フィルターに含まれる多数の誘電体多層膜のうち、一つの誘電体多層膜のみが、要件（Ｐ）および（Ｑ）を満たしてもよいが、より好ましくは光学フィルターが有する全ての誘電体多層膜を併せた特性として要件（Ｐ）および（Ｑ）を満たす。
【手続補正１１】
【補正対象書類名】明細書
【補正対象項目名】０２３１
【補正方法】変更
【補正の内容】
【０２３１】
また、基板と機能膜および／または誘電体多層膜との密着性や、機能膜と誘電体多層膜との密着性を上げる目的で、基板、機能膜または誘電体多層膜の表面にコロナ処理やプラズマ処理等の表面処理をしてもよい。
【手続補正１２】
【補正対象書類名】明細書
【補正対象項目名】０２３２
【補正方法】変更
【補正の内容】
【０２３２】
＜光学フィルターの用途＞
本フィルターは、薄く、優れた視感度補正特性を有し、かつ中赤外線領域にわたるカット特性を有し、暗電流抑制効果を有する。したがって、カメラモジュール等の固体撮像素子の視感度補正用として有用である。特に、ブラックシリコンや有機光電変換素子を有する撮像素子に有用であり、デジタルスチルカメラ、携帯電話用カメラ、スマートフォン用カメラ、デジタルビデオカメラ、ＰＣカメラ、監視カメラ、自動車用カメラ、テレビ、カーナビ、携帯情報端末、パソコン、ビデオゲーム機、携帯ゲーム機、指紋認証システム、環境光センサー、距離測定センサー、虹彩認証システム、顔認証システム、距離測定カメラ、デジタルミュージックプレーヤー等に有用である。
【手続補正１３】
【補正対象書類名】明細書
【補正対象項目名】０２３６
【補正方法】変更
【補正の内容】
【０２３６】
［ブラックシリコン］
本フィルターを用いた撮像装置の受光部にはブラックシリコンを用いてもよい。ブラックシリコンは、例えば、シリコンウエハに、特定の雰囲気下でレーザー照射することにより、シリコン表面に微小スパイクを形成することで得ることができる。ブラックシリコンを用いた場合、シリコンフォトダイオードを用いた場合に比べ、近赤外線領域の受光感度が高くなる等のため、ブラックシリコンは、近赤外線を用いた撮像素子により好適に用いられる。
ブラックシリコンを用いたＣＭＯＳの市販品としては、ＳｉＯｎｙｘ社ＸＱＥシリーズ等が挙げられる。
【手続補正１４】
【補正対象書類名】明細書
【補正対象項目名】０２３９
【補正方法】変更
【補正の内容】
【０２３９】
【数７】
2019189072.tif 000061
Ｉ（ｔ）:暗電流、Ｃ:ピクセルの受光面積に関する定数、Ｔ:絶対温度、Ｅｇ:光電変換素子のエネルギーバンドギャップ、ｋ:ボルツマン定数
【手続補正１５】
【補正対象書類名】明細書
【補正対象項目名】０２４４
【補正方法】変更
【補正の内容】
【０２４４】
＜分光透過率＞
光学フィルターの各波長域における透過率は、（株）日立ハイテクノロジーズ製の分光光度計（Ｕ−４１００）を用いて測定した。
ここで、光学フィルターの垂直方向から測定した場合の透過率は、図２（Ａ）のように、光学フィルター１の面に対して垂直方向から光５を入射し、垂直方向に透過した光５を分光光度計６で測定し、光学フィルターの垂直方向に対して３０°の角度から測定した場合の透過率は、図２（Ｂ）のように、光学フィルター１の面の垂直方向に対して３０°の角度から光５'を入射し、垂直方向に対して３０°の角度で透過した光５'を分光光度計６で測定した。
なお、波長Ａ〜Ｂｎｍの平均透過率は、Ａｎｍ以上Ｂｎｍ以下の、１ｎｍ刻みの各波長における透過率を測定し、その透過率の合計を、測定した透過率の数（波長範囲、Ｂ−Ａ＋１）で除した値により算出した。
誘電体多層膜が有する分光透過率は、光学薄膜設計ソフトＥｓｓｅｎｔｉａｌ  Ｍａｃｌｅｏｄを用いて、基板の屈折率、誘電体多層膜の各層の屈折率、消衰係数および各層の膜厚を元に計算した。無偏光光線の透過率は、Ｓ偏光透過率とＰ偏光透過率の平均より算出した値を用いた。
【手続補正１６】
【補正対象書類名】明細書
【補正対象項目名】０２８０
【補正方法】変更
【補正の内容】
【０２８０】
得られた基板を、イオンアシスト真空蒸着装置を用い、蒸着温度１２０℃で、表１４に記載の設計９の、要件（Ｑ）を満たさない誘電体多層膜［シリカ（ＳｉＯ2：５５０ｎｍの光の屈折率１．４５）層とチタニア（ＴｉＯ2：５５０ｎｍの光の屈折率２．４５）層とが交互に積層されてなるもの、図１２に記載の設計光学特性］を形成し、厚み０．１０６ｍｍの光学フィルター１０を得た。
なお、表１４に記載の設計９における膜厚は物理膜厚を表す。
【手続補正１７】
【補正対象書類名】明細書
【補正対象項目名】０２８１
【補正方法】変更
【補正の内容】
【０２８１】
得られた光学フィルター１０の光学特性を表１６および図１０に示す。光学フィルター１０は、要件（Ａ）、（Ｃ）、（Ｈ）、（Ｊ）および（Ｍ）を満たし、高い可視光透過率、斜め入射時の緑色、赤色の色味変化が少ない良好な特性、近赤外線の遮光特性を有し、撮像装置と人間の目の視感度を補正する特性を有していた。しかし、光学フィルター１０は、要件（Ｇ）は満たすが、要件（Ｂ）、（Ｅ）および（Ｆ）を満たしておらず、暗電流抑制効果が得られる赤外線遮蔽性能を有しておらず、暗電流抑制効果評価の結果、光学フィルターをセットしていない状態の温度上昇よりも４．５℃以上の温度抑制効果が得られなかった。
【手続補正１８】
【補正対象書類名】明細書
【補正対象項目名】０２８２
【補正方法】変更
【補正の内容】
【０２８２】
［比較例２］
比較例２では、リン酸銅塩ガラスからなる吸収板を基板とする要件（Ｂ）を満たさない従来の光学フィルターを以下の手順および条件で作製した。
松浪硝子工業（株）製赤外カットフィルター（ＢＳ１１を厚み０．０９ｍｍに調整したもの）に、イオンアシスト真空蒸着装置を用い、蒸着温度１２０℃で、表１４に記載の設計１０の、要件（Ｑ）を満たさない誘電体多層膜［シリカ（ＳｉＯ2：５５０ｎｍの光の屈折率１．４５）層とチタニア（ＴｉＯ2：５５０ｎｍの光の屈折率２．４５）層とが交互に積層されてなるもの］を形成し、厚さ０．０９５ｍｍの光学フィルター１１を得た。
なお、表１４に記載の設計１０における膜厚は物理膜厚を表す。
【手続補正１９】
【補正対象書類名】明細書
【補正対象項目名】０２８３
【補正方法】変更
【補正の内容】
【０２８３】
得られた光学フィルター１１の光学特性を表１６に示す。光学フィルター１１は、要件（Ａ）、（Ｃ）、（Ｈ）および（Ｍ）を満たし、高い可視光透過率、斜め入射時の緑色、赤色の色味変化が少ない良好な特性、近赤外線の遮光特性を有し、撮像装置と人間の目の視感度を補正する特性を有していた。しかし、要件（Ｆ）は満たすが、要件（Ｂ）、（Ｅ）および（Ｇ）を満たしておらず、暗電流抑制効果が得られる赤外線遮蔽性能を有しておらず、暗電流抑制効果評価の結果、光学フィルターをセットしていない状態の温度上昇よりも４．５℃以上の温度抑制効果が得られなかった。
【手続補正２０】
【補正対象書類名】明細書
【補正対象項目名】０２８６
【補正方法】変更
【補正の内容】
【０２８６】
【表１１】
2019189072.tif 000062
【手続補正２１】
【補正対象書類名】明細書
【補正対象項目名】０２８７
【補正方法】変更
【補正の内容】
【０２８７】
【表１２】
2019189072.tif 000063
【手続補正２２】
【補正対象書類名】明細書
【補正対象項目名】０２８８
【補正方法】変更
【補正の内容】
【０２８８】
【表１３】
2019189072.tif 000064
【手続補正２３】
【補正対象書類名】明細書
【補正対象項目名】０２８９
【補正方法】変更
【補正の内容】
【０２８９】
【表１４】
2019189072.tif 000065
【国際調査報告】
2019189072.tif 000066
2019189072.tif 000067
2019189072.tif 000068
2019189072.tif 000069